(57)【要約】【課題】一定品質かつ機械強度に優れ、イオン伝導度の高い固体電解質フィルムを連続的に製造する。【解決手段】固体電解質と有機溶媒とを含むドープを支持バンド４００で支持された支持フィルム１１１の上に流延して流延膜２４ａを形成する。流延膜２４ａを第１液浴槽４０５に送った後、支持フィルム１１１からフィルム４１０として剥ぎ取る。フィルム４１０をテンタ６４に送り、その両側端部をクリップ６４ａで把持し搬送する間に幅方向に延伸し、かつ給気ダクト６４ｂから乾燥風を供給してフィルム４１０を乾燥する。フィルム４１０を第２液浴槽４２０に送った後、乾燥室６９へ送り、複数のローラに巻き掛けて搬送する間に乾燥する。各液６５ａ，６５ｂの蒸発によりフィルム４１０中の有機溶媒は確実に蒸発し、幅方向に延伸させて分子の配向性を高めることで、機械強度に優れる固体電解質フィルムを連続して製造することができる。【選択図】図５
2007042584.tif 000002
【特許請求の範囲】
【請求項１】
流延ダイから固体電解質と有機溶媒とを含んだドープを支持体上に流延して流延膜を形成する流延膜形成工程と、
前記流延膜を前記支持体からフィルムとして剥ぎ取る剥取工程と、
前記フィルムを乾燥させて固体電解質フィルムとする乾燥工程と、
前記流延膜形成工程開始から前記乾燥工程終了までのいずれかの工程で、
前記有機溶媒より低沸点であり、かつ、前記固体電解質の貧溶媒である前記フィルムを接触させる液接触工程とを有し、
前記乾燥工程は、前記フィルムの搬送路で移動する把持手段により両側端部を把持された後、前記把持手段の移動により搬送される間の前記フィルムを幅方向に延伸し、かつ乾燥手段により前記フィルムを乾燥する乾燥延伸乾燥工程を含むことを特徴とする固体電解質フィルムの製造方法。
【請求項２】
送風口を有する前記乾燥手段により前記フィルムに乾燥風を吹き付けることを特徴とする請求項１記載の固体電解質フィルムの製造方法。
【請求項３】
前記フィルムの両側端部で互いに対向する前記把持手段同士の距離を変化させて前記フィルムの幅方向の長さを変化させている間は、前記乾燥風の温度を略一定とすることを特徴とする請求項２記載の固体電解質フィルムの製造方法。
【請求項４】
前記把持手段により前記フィルムを把持したときの、前記把持手段の把持位置間の長さを把持幅と定義するとき、
前記把持幅を一定に保持する第１工程と、前記把持幅を拡げる第２工程と、前記把持幅を縮める第３工程と、前記第３工程の後に、前記把持幅を一定に保持する第４工程とを有することを特徴とする請求項１ないし３いずれかひとつ記載の固体電解質フィルムの製造方法。
【請求項５】
前記第１工程での前記把持幅をＡ（ｍｍ）とし、前記第２工程における前記把持幅の最大値をＢ（ｍｍ）とし、前記第３工程で前記把持幅を縮めた後、前記把持手段から前記フィルムを離脱するときの前記フィルムの幅をＣ（ｍｍ）とするとき、
前記Ａ、Ｂ、Ｃが、１＜１００×（Ｂ−Ｃ）／Ａ＜１５の条件を満たすことを特徴とする請求項４記載の固体電解質フィルムの製造方法。
【請求項６】
前記有機溶媒は、前記固体電解質の貧溶媒及び良溶媒の混合物であることを特徴とする請求項１ないし５いずれかひとつ記載の固体電解質フィルムの製造方法。
【請求項７】
前記有機溶媒における前記貧溶媒の重量比率が１０％以上１００％未満であることを特徴とする請求項６記載の固体電解質フィルムの製造方法。
【請求項８】
前記良溶媒はジメチルスルホキシドを含み、前記貧溶媒は炭素数が１〜５のアルコールを含むことを特徴とする請求項６または７記載の固体電解質フィルムの製造方法。
【請求項９】
前記固体電解質は、炭化水素系ポリマーであることを特徴とする請求項１ないし８いずれかひとつ記載の固体電解質フィルムの製造方法。
【請求項１０】
前記炭化水素系ポリマーは、スルホン酸基を有する芳香族系ポリマーであることを特徴とする請求項９記載の固体電解質フィルムの製造方法。
【請求項１１】
前記芳香族系ポリマーは、化１の一般式（Ｉ）〜（ＩＩＩ）で示される各構造単位からなる共重合体であることを特徴とする請求項１０記載の固体電解質フィルムの製造方法。
【化１】
2007042584.tif 000010
（ただし、ＸはＨ、ＹはＳＯ２  、Ｚは化２の（Ｉ）または（ＩＩ）に示す構造であり、ｎとｍとは０．１≦ｎ／（ｍ＋ｎ）≦０．５を満たす。）
【化２】
2007042584.tif 000011
【請求項１２】
流延ダイから固体電解質と有機溶媒とを含んだドープを支持体上に流延して流延膜を形成する流延膜形成装置と、
前記流延膜を前記支持体からフィルムとして剥ぎ取る剥取装置と、
前記フィルムを乾燥させて固体電解質フィルムとする乾燥装置と、
前記流延膜形成装置から前記乾燥装置までのいずれかの間に配され、前記有機溶媒より低沸点であり、かつ、前記固体電解質の貧溶媒である液に前記フィルムを接触させる液接触装置とを有し、
前記乾燥装置は、前記フィルムの搬送路で移動し、前記フィルムの両側端部を把持した後、前記搬送路に沿って移動する間に、前記フィルムを幅方向に延伸する把持手段と、前記フィルムを乾燥する乾燥手段とを備える乾燥延伸乾燥装置を含むことを特徴とする固体電解質フィルムの製造設備。
【請求項１３】
請求項１ないし１１いずれかひとつ記載の製造方法により製造されたことを特徴とする固体電解質フィルム。
【請求項１４】
請求項１３記載の固体電解質フィルムと、
前記固体電解質フィルムの一方の面に密着して備えられ、外部から供給される水素含有物質からプロトンを発生するためのアノード電極と、
前記固体電解質フィルムの他方の面に密着して備えられ、前記固体電解質フィルムを通過した前記プロトンと外部から供給される気体とからなる水を合成するカソード電極と、
を有することを特徴とする電極膜複合体。
【請求項１５】
請求項１４記載の電極膜複合体と、
前記電極膜複合体の電極に接触して備えられ、前記アノード電極および前記カソード電極と外部との電子の受け渡しをする集電体とを有することを特徴とする燃料電池。
【発明の詳細な説明】
【技術分野】
【０００１】
本発明は、固体電解質フィルム及びその製造方法、製造設備と、固体電解質フィルムを用いた電極膜複合体、燃料電池に関するものであり、特に、プロトン伝導性を有し燃料電池に用いられる固体電解質フィルム及びその製造方法、製造設備と、固体電解質フィルムを用いた燃料電池用電極膜複合体及び燃料電池とに関するものである。
【背景技術】
【０００２】
近年、携帯機器等の電源として利用できるリチウムイオン電池や燃料電池が活発に研究されており、その部材である固体電解質についても活発な研究が行われている。固体電解質は、例えばリチウムイオン伝導材料やプロトン伝導材料である。
【０００３】
一般に、プロトン伝導材料としてはフィルム状のものがあり、燃料電池等の電池の固体電解質層として用いるためのフィルム状固体電解質及びその製造方法が提案されている。例えば、特許文献１では、ポリフッ化ビニリデン系樹脂を電解質と可塑剤との混合用液に浸漬する方法が提案されている。また、特許文献２では、スルホン酸基をもつ芳香族系高分子材料を含有した溶液中で、無機化合物を合成して、溶媒を除去することによりプロトン伝導膜を製造する方法が提案されている。この方法では細孔を改良するためにケイ素酸化物、リン酸誘導体等が添加されている。特許文献３では、イオン交換樹脂を含む溶液に金属酸化物前駆体を添加して、この前駆体を加水分解及び重縮合反応させて得られる液体をキャストし、これによりイオン交換膜を製造する方法が提案されている。そして、特許文献４では、溶液流延法、つまり溶液製膜法によりプロトン伝導性をもつポリマーフィルムを製造し、このフィルムを、水に可溶で沸点が１００℃以上の有機化合物水溶液中に浸漬して平衡膨潤させ、加熱により水を蒸発させることによりプロトン伝導膜を製造する方法が提案されている。特許文献５では、アニオン性イオン性基を有するポリベンズイミダゾールを主成分とする化合物を、水酸化テトラアルキルアンモニウムを含む沸点９０℃以上のアルコール系溶媒に溶解してこれにより固体電解質膜を得る方法が提案されている。
【０００４】
しかしながら、特許文献１では、溶融製膜方法が否定され、その製造方法において、原材料に含まれる不純物がフィルム中に残る問題は解消されていない。また、特許文献２〜５の方法はいずれも少規模スケールでの製造方法であり、大量生産を意識した方法とはされていない。
【０００５】
ところで、ポリマーをフィルム化する方法としては、周知のように溶融製膜方法と溶液製膜方法とがある。前者は、溶媒を使わずにフィルムを製造することができるが、加熱によるポリマーの変性や、原料ポリマー中の不純物がそのままフィルム中に残るという問題がある。一方、後者は、溶液の製造設備及び溶媒回収設備等の設備的な問題があるものの、加熱における温度が低くてもよく、また、溶液製造工程でポリマー中の不純物を除去することが可能という利点がある。さらに、後者では、前者によるフィルムよりも平面性及び平滑性に優れたフィルムを製造することができるという利点もある。そこで、特許文献６では、連続製膜を実現させる製造方法として、溶融製膜した固体電解質フィルムを反応液体に接触させ、この固体電解質フィルムの両側端部を把持しながら搬送する間に加水分解処理を行う方法が提案されている。
【特許文献１】特開平９−３２０６１７号公報
【特許文献２】特開２００１−３０７７５２号公報
【特許文献３】特開２００２−２３１２７０号公報
【特許文献４】特開２００４−７９３７８号公報
【特許文献５】特開２００４−１３１５３０号公報
【特許文献６】特開２００４−０６７８０４号公報
【発明の開示】
【発明が解決しようとする課題】
【０００６】
特許文献６の製造方法によると、反応液体に接触させた後のフィルムの両側端部を把持しながら搬送する間にその幅方向に延伸させるために、しわやたるみの発生を抑制しながら乾燥を行うことができ、かつ固体電解質フィルムを連続的に量産化することができる。しかしながら、家庭用給水器の熱源や燃料電池などに使用される固体電解質フィルムに要求される耐久性などの機械強度を十分に満足させるフィルムを製造することが期待できない。また、特許文献４には、溶液製膜方法で多種の固体電解質フィルムを製造できると記載されているものの、具体的な製造方法の記載もない。
【０００７】
本発明は、上記問題を解決することを目的とし、イオンとしてプロトンの伝導に係る指標であるプロトン伝導性を含めたイオン伝導性に優れると共に、しわやたるみのない平面性に優れ、かつ耐久性に優れる等の機械強度が従来よりも向上した固体電解質フィルムを、一定品質で連続的かつ大量に製造することができる製造方法を提供する。
【課題を解決するための手段】
【０００８】
上記目的を達成するために、本発明の固体電解質フィルムの製造方法は、流延ダイから固体電解質と有機溶媒とを含んだドープを支持体上に流延して流延膜を形成する流延膜形成工程と、流延膜を前記支持体からフィルムとして剥ぎ取る剥取工程と、フィルムを乾燥させて固体電解質フィルムとする乾燥工程と、流延膜形成工程開始から乾燥工程終了までのいずれかの工程で、有機溶媒より低沸点であり、かつ、固体電解質の貧溶媒である液にフィルムを接触させる液接触工程とを有し、乾燥工程は、フィルムの搬送路で移動する把持手段により両側端部を把持された後、把持手段の移動により搬送される間のフィルムを幅方向に延伸し、かつ乾燥手段によりフィルムを乾燥する乾燥延伸乾燥工程を含むことを特徴とする。
【０００９】
送風口を有する乾燥手段によりフィルムに乾燥風を吹き付けることが好ましい。フィルムの両側端部で互いに対向する把持手段同士の距離を変化させてフィルムの幅方向の長さを変化させている間は、乾燥風の温度を略一定とすることが好ましい。
【００１０】
把持手段によりフィルムを把持したときの、把持手段の把持位置間の長さを把持幅と定義するとき、把持幅を一定に保持する第１工程と、把持幅を拡げる第２工程と、把持幅を縮める第３工程と、第３工程の後に、把持幅を一定に保持する第４工程とを有することが好ましい。第１工程での把持幅をＡ（ｍｍ）とし、第２工程における把持幅の最大値をＢ（ｍｍ）とし、第３工程で把持幅を縮めた後、把持手段からフィルムを離脱するときのフィルムの幅をＣ（ｍｍ）とするとき、Ａ、Ｂ、Ｃが、１＜１００×（Ｂ−Ｃ）／Ａ＜１５の条件を満たすことが好ましい。
【００１１】
また、有機溶媒は、固体電解質の貧溶媒及び良溶媒の混合物であることが好ましい。有機溶媒における貧溶媒の重量比率が１０％以上１００％未満であることが好ましい。良溶媒はジメチルスルホキシドを含み、貧溶媒は炭素数が１〜５のアルコールを含むことが好ましい。
【００１２】
固体電解質は、炭化水素系ポリマーであることが好ましい。炭化水素系ポリマーは、スルホン酸基を有する芳香族系ポリマーであることが好ましい。芳香族系ポリマーは、化３の一般式（Ｉ）〜（ＩＩＩ）で示される各構造単位からなる共重合体であることが好ましい。ただし、ＸはＨ、ＹはＳＯ２  、Ｚは化４の（Ｉ）または（ＩＩ）に示す構造であり、ｎとｍとは０．１≦ｎ／（ｍ＋ｎ）≦０．５を満たす。
【００１３】
【化３】
2007042584.tif 000003
【００１４】
【化４】
2007042584.tif 000004
【００１５】
本発明の固体電解質フィルムの製造設備は、流延ダイから固体電解質と有機溶媒とを含んだドープを支持体上に流延して流延膜を形成する流延膜形成装置と、流延膜を前記支持体からフィルムとして剥ぎ取る剥取装置と、フィルムを乾燥させて固体電解質フィルムとする乾燥装置と、流延膜形成装置から乾燥装置までのいずれかの間に配され、有機溶媒より低沸点であり、かつ、固体電解質の貧溶媒である液にフィルムを接触させる液接触装置とを有し、乾燥装置は、フィルムの搬送路で移動し、フィルムの両側端部を把持した後、搬送路に沿って移動する間に、フィルムを幅方向に延伸する把持手段と、フィルムを乾燥する乾燥手段とを備える乾燥延伸乾燥装置を含むことを特徴とする。
【００１６】
本発明の固体電解質フィルムは、上記いずれかひとつの製造方法により製造されたことを特徴とする。
【００１７】
また、本発明の電極膜複合体は、上記の固体電解質フィルムと、この固体電解質フィルムの一方の面に密着して備えられ、外部から供給される水素含有物質からプロトンを発生するためのアノード電極と、固体電解質フィルムの他方の面に密着して備えられ、固体電解質フィルムを通過したプロトンと外部から供給される気体とからなる水を合成するカソード電極とを有することを特徴とする。
【００１８】
さらに、本発明は、上記の電極膜複合体と、この電極膜複合体の電極に接触して備えられ、アノード電極およびカソード電極と外部との電子の受け渡しをする集電体とを有することを特徴とする燃料電池を含んで構成されている。
【発明の効果】
【００１９】
本発明では、支持体上へ固体電解質と有機溶媒とを含むドープを流延してからフィルムを乾燥させるまでのいずれかの工程で、上記の有機溶媒より低沸点であり、かつ、固体電解質の貧溶媒である液にフィルムを接触させる液接触工程を行なうことにより、次工程が乾燥工程の場合、貧溶媒の蒸発に伴い有機溶媒を確実に蒸発させることができる。
【００２０】
一般に、フィルム中に有機溶媒が残留していると、固体電解質フィルムを燃料電池に用いる場合には、プロトン通過の妨げになるため好ましくない。また、ドープに使用される有機溶媒としては、固体電解質フィルムを完全に溶解させるために極性の大きい物質が一般的である。極性の大きい有機溶媒の中には塩基性物質もあるが、塩基性物質はプロトンを捕まえてしまうために、アノードからカソードへと向うプロトン量を減らしてしまう。燃料電池においてプロトン量が減少すると、起電力低下を引き起こすために好ましくない。そこで、従来、溶液製膜方法により形成したフィルムには、酸処理を施してフィルムに含まれる塩基性物質を中和する処理が行なわれているが、酸処理工程が増えてしまうために、作業時間の増加等を引き起こす。しかし、本発明では、上記のように有機溶媒を貧溶媒に接触させることにより、フィルム中から有機溶媒を効率よくかつ効果的に除去することができるので、酸処理工程等を行なう必要もない。
【００２１】
また、本発明では、乾燥工程としてフィルムの両側端部を把持手段により把持し搬送する間に、フィルムを幅方向に延伸し、かつ乾燥手段により乾燥する延伸乾燥工程を行うようにしたので、フィルムの配向性を高めることができる。その結果、優れた機械強度を示すフィルムを製造することができる。したがって、本発明により、高イオン伝導性を有するとともに、耐久性に優れる等の機械強度を従来よりも向上させた高品質の固体電解質フィルムを連続的に製造することができる。そして、この固体電解質フィルムを用いた電極膜接合体は燃料電池に用いると優れた起電力を発現する。
【発明を実施するための最良の形態】
【００２２】
以下に、本発明の実施様態について詳細に説明する。ただし、本発明はここに挙げる実施様態に限定されるものではない。まず、本発明の固体電解質フィルムについて説明し、その後、そのフィルムの製造方法について述べるものとする。
【００２３】
［原料］
本発明は、後述の製造法によりフィルムとする固体電解質として、プロトン供与基をもつポリマーを用いている。プロトン供与基をもつポリマーは、特に限定されないが、酸残基をもち、プロトン伝導材料として公知であるものを用いることができる。中でも好ましいポリマーは、酸残基をもつものであり、例えば、側鎖にスルホン酸を有する付加重合高分子化合物、側鎖リン酸基ポリ（メタ）アクリレート、ポリエーテルエーテルケトンをスルホン化したスルホ化ポリエーテルエーテルケトン、スルホ化ポリベンズイミダゾール、ポリスルホンをスルホン化したスルホ化ポリスルホン、耐熱性芳香族高分子化合物のスルホ化物などが挙げられる。側鎖にスルホン酸を有する付加重合高分子化合物としては、ナフィオン（登録商標）に代表されるパーフルオロスルホン酸や、スルホ化スチレン、スルホ化ポリアクリロニトリルスチレン、スルホ化ポリアクリロニトリルブタジエンスチレンなどがあり、耐熱性芳香族高分子のスルホ化物としてはスルホ化ポリイミド等がある。
【００２４】
パーフルオロスルホン酸の好ましい例としては、例えば特開平４−３６６１３７号公報、特開平６−２３１７７９号公報、特開平６−３４２６６５号公報に記載される物質が挙げられ、中でも、化５に示す物質が特に好ましい。ただし、化５において、ｍは１００〜１００００であり、２００〜５０００が好ましく、５００〜２０００がより好ましい。そして、ｎは０．５〜１００であり、５〜１３．５が特に好ましい。また、ｘはｍに略同等であり、ｙはｎと略同等である。
【００２５】
【化５】
2007042584.tif 000005
【００２６】
スルホ化スチレン、スルホ化ポリアクリロニトリルスチレン、スルホ化ポリアクリロニトリルブタジエンスチレンの好ましい例としては、特開平５−１７４８５６号公報、特開平６−１１１８３４号公報に記載される化合物や化６に示される物質が挙げられる。
【００２７】
【化６】
2007042584.tif 000006
【００２８】
耐熱性芳香族高分子のスルホン化物の例としては、例えば、特開平６−４９３０２号公報、特開２００４−１０６７７号公報、特開２００４−３４５９９７号公報、特開２００５−１５５４１号公報、特開２００２−１１０１７４号公報、特開２００３−１００３１７号公報、特開２００３−５５４５７号公報、特開平９３４５８１８号公報、特開２００３−２５７４５１号公報、特表２０００−５１０５１１号公報、特開２００２−１０５２００号公報に記載される物質が挙げられ、中でも前記化３と、下記化７、化８とに示される物質が特に好ましいものとして挙げられる。
【００２９】
【化７】
2007042584.tif 000007
【００３０】
【化８】
2007042584.tif 000008
【００３１】
特に、化３に示す物質のフィルムは、吸湿膨張率とプロトン伝導度とを両立させる。ｎ／（ｍ＋ｎ）＜０．１である場合には、スルホン酸基が少なすぎて、プロトン伝導路、いわゆるプロトンチャンネルを十分に形成することができないことがある。そのため、得られるフィルムは実用に十分なプロトン伝導性を発現しないことがある。また、ｎ／（ｍ＋ｎ）＞０．５である場合には、フィルムの水分吸収性が高くなってしまうため、吸水による膨張率、つまり吸水膨張率が大きくなり、フィルムが劣化しやすくなる。
【００３２】
上記化合物を得る過程におけるスルホン化反応は、公知文献の各種合成法に従って行うことができる。スルホン化剤としては、硫酸（濃硫酸）、発煙硫酸、ガス状あるいは液状物の三硫化硫黄、三硫化硫黄錯体、アミド硫酸、クロロスルホン酸等を用いることができる。溶媒としては、炭化水素（ベンゼン、トルエン、ニトロベンゼン、クロロベンゼン、ジオキセタン等）、ハロゲン化アルキル（塩化メチレン、クロロホルム、ジクロロエタン、四塩化炭素等）等を用いることができる。反応温度は、−２０℃〜２００℃の範囲でスルホン化剤の活性に応じて決定するとよい。また、別の方法として、モノマーにメルカプト基、ジスルフィド基、スルフィン酸基を予め導入しておいて、酸化剤による酸化反応によってスルホン化物を合成することもできる。このときには、酸化剤として、過酸化水素、硝酸、臭素水、次亜塩素酸塩、次亜臭素酸塩、過マンガン酸カリウム、クロム酸等を用いることができ、溶媒としては、水、酢酸、プロピオン酸等を用いることができる。この方法における反応温度は、室温（例えば、２５℃）〜２００℃の範囲で酸化剤の活性に応じて決定するとよい。また、さらに別の方法として、モノマーにハロゲノアルキル基を予め導入しておいて、亜硫酸塩、亜硫酸水素塩等による置換反応をしてスルホン化物を合成してもよい。このときには溶媒として、水、アルコール類、アミド類、スルホキシド類、スルホン類等を用いることができる。反応温度は、室温（例えば、２５℃）〜２００℃の範囲で決定するとよい。なお、以上のスルホン化反応における溶媒は、２種以上の物質を混合した混合物であってもよい。
【００３３】
また、スルホン化物への反応工程では、アルキルスルホン化剤を用いてもよく、一般的な方法としてはスルトンとＡｌＣｌ３  を用いたフリーデルクラフツ反応がある（Ｊｏｕｒｎａｌ  ｏｆ  Ａｐｐｌｉｅｄ  Ｐｏｌｙｍｅｒ  Ｓｃｉｅｎｃｅ，Ｖｏｌ．３６，１７５３−１７６７，１９８８）。フリーデルクラフツ反応を行うためにアルキルスルホン化剤を用いた場合は、溶媒として炭化水素（ベンゼン、トルエン、ニトロベンゼン、アセトフェノン、クロロベンゼン、トリクロロベンゼン等）、ハロゲン化アルキル（塩化メチレン、クロロホルム、ジクロロエタン、四塩化炭素、トリクロロエタン、ジクロロエタン、テトラクロロエタン等）等を用いることができる。反応温度は、室温から２００℃の範囲で決定するとよい。なお、反応における溶媒は、２種以上の物質を混合した混合物であってもよい。
【００３４】
化３の構造を有する固体電解質フィルムを製造する場合には、後述するフィルム製造工程でスルホン化を実施してもよい。つまり、化３のＸが水素原子以外のカチオン種であるポリマー（以降、前駆体と称する）を含むドープをつくってこれを支持体上に流延して前駆体を含むフィルム（以降、前駆体フィルムと称する）として剥ぎ取り、この前駆体フィルムをプロトン置換してＸをＨとすることにより、化３の構造を有するポリマーからなる固体電解質フィルムを製造することができる。
【００３５】
カチオン種とは、電離したときにカチオンを生成する原子または原子団を意味する。このカチオン種は１価である必要はない。水素原子以外のカチオンとしては、アルカリ金属カチオン、アルカリ土類金属カチオン、アンモニウムカチオンが好ましく、カルシウムイオン、バリウムイオン、四級アンモニウムイオン、リチウムイオン、ナトリウムイオン、カリウムイオンがより好ましい。なお、化３におけるＸをＨとせずにカチオン種のままとしてフィルムを製造してもそのフィルムは固体電解質としての機能をもつ。しかし、そのプロトン伝導性は、Ｘのカチオン種のうちＨに置換された割合が多いほど高くなる。その意味では、ＸはＨであることが特に好ましい。
【００３６】
固体電解質としては、以下の諸性能をもつものが好ましい。イオン伝導度は、例えば２５℃、相対湿度７０％において、０．００５Ｓ／ｃｍ以上であることが好ましく、０．０１Ｓ／ｃｍ以上であるものがより好ましい。さらに、５０％メタノール水溶液に１８℃で一日浸漬した後のイオン伝導度が０．００３Ｓ／ｃｍ以上であることが好ましく、０．００８Ｓ／ｃｍ以上であるものがより好ましく、特に、浸漬前に対する浸漬後のイオン伝導度の低下率が２０％以内であるものが好ましい。そして、メタノール拡散係数が４×１０−７ｃｍ２  ／秒以下であることが好ましく、２×１０−７ｃｍ２  ／秒以下であるものが特に好ましい。
【００３７】
強度については、弾性率が１０ＭＰａ以上であるものが好ましく、２０ＭＰａ以上であるものが特に好ましい。なお、弾性率の測定方法については、特開２００５−１０４１４８号公報の段落［０１３８］に詳細に記されており、弾性率の上記値は、東洋ボールドウィン社製の引っ張り試験機による値である。したがって、他の試験方法や試験機を用いて弾性率を求める場合には、上記試験方法や試験機による値との相関性を予め求めておくとよい。
【００３８】
耐久性については、５０％メタノール中に一定温度で浸漬する経時試験の前後で、重量、イオン交換容量、メタノール拡散係数の各変化率が、それぞれ２０％以下であるものが好ましく、１５％以下であるものが特に好ましい。さらに過酸化水素中における経時試験の前後でも、同様に重量、イオン交換容量、メタノール拡散係数の各変化率が２０％以下であるものが好ましく、１０％以下であるものが特に好ましい。また５０％メタノール中、一定温度での体積膨潤率が１０％以下であるものことが好ましく、５％以下であるものが特に好ましい。
【００３９】
さらに、安定した吸水率および含水率をもつものが好ましい。また、アルコール類、水、アルコールと水との混合溶媒に対し、溶解度が実質的に無視できる程に小さいものであることが好ましい。また上記液に浸漬した時の重量減少、形態変化についても実質的に無視できる程小さいものであることが好ましい。
【００４０】
固体電解質フィルムのイオン伝導性能は、イオン伝導度とメタノール透過係数との比であるいわゆる指数により表される。そして、ある方向における指数が大きいほど、その方向におけるイオン伝導性能が高いといえる。また、固体電解質フィルムの厚み方向においては、イオン伝導度は厚みに比例し、メタノール透過係数は厚みに反比例するので、厚みを変えることにより固体電解質フィルムのイオン伝導性能を制御することができる。燃料電池に用いる固体電解質フィルムでは、一方の面側にアノード電極、他方の面側にカソード電極が設けられることになるので、固体電解質フィルムの厚み方向における指数が他の方向における指数よりも大きいことが好ましい。固体電解質フィルムの厚みは１０〜３００μｍが好ましい。例えば、イオン伝導度とメタノール拡散係数とが共に高い固体電解質の場合には、厚みが５０〜２００μｍとなるようにフィルムを製造することが特に好ましく、イオン伝導度とメタノール拡散係数とが共に低い固体電解質の場合には、厚みが２０〜１００μｍとなるようにフィルムをする製造することが特に好ましい。
【００４１】
耐熱温度については、２００℃以上であるものが好ましく、２５０℃以上のものがさらに好ましく、３００℃以上のものが特に好ましい。ここでの耐熱温度は、１℃／分の測度で加熱していったときの重量減少５％に達した温度を意味する。なお、この重量減少は、水分等の蒸発分を除いて計算される。
【００４２】
さらに、固体電解質をフィルムとしてこれを燃料電池に用いる場合には、その最大出力密度が１０ｍＷ／ｃｍ２  以上である固体電解質であることが好ましい。
【００４３】
以上の固体電解質を用いることにより、フィルムの製造に好適な溶液を製造することができるとともに、燃料電池として好適な固体電解質フィルムを製造することができる。フィルムの製造に好適な溶液とは、例えば、粘度が比較的低く、濾過により異物を予め除去しやすい溶液である。なお、以下の説明では、得られる溶液をドープと称する。
【００４４】
ドープに使用する有機溶媒（単に、溶媒と称する場合もある）としては、固体電解質としてのポリマーを溶解させることができる有機化合物であればよい。例としては、芳香族炭化水素（例えば、ベンゼン、トルエンなど）、ハロゲン化炭化水素（例えば、ジクロロメタン、クロロベンゼンなど）、アルコール（例えば、メタノール、エタノール、ｎ−プロパノール、ｎ−ブタノール、ジエチレングリコールなど）、ケトン（例えば、アセトン、メチルエチルケトンなど）、エステル（例えば、酢酸メチル、酢酸エチル、酢酸プロピルなど）、エーテル（例えば、テトラヒドロフラン、メチルセロソルブなど）、及び窒素を含有する化合物（Ｎ−メチルピロリドン（ＮＭＰ）、Ｎ，Ｎ−ジメチルホルムアミド（ＤＭＦ）、Ｎ，Ｎ′−ジメチルアセトアミド（ＤＭＡｃ）、ジメチルスルホキシド（ＤＭＳＯ）などが挙げられる。
【００４５】
ドープの溶媒は、複数の物質を混合した混合物であってもよい。溶媒を混合物とする場合には、固体電解質の良溶媒と貧溶媒との混合物とすることが好ましい。化３の構造を有する固体電解質フィルムをつくる場合にプロトン化をフィルム製造工程で実施する場合には、前駆体の良溶媒と貧溶媒との混合物を溶媒として使うとよい。固体電解質が全重量の５重量％となるように溶剤と固体電解質とを混合して、不溶解物の有無により、使用した溶剤がその固体電解質の貧溶媒であるか良溶媒であるかを判断することができる。固体電解質の良溶媒、つまり固体電解質を溶解する物質は、溶媒として一般的に用いられる化合物の中でも沸点が比較的高い方であり、一方、貧溶媒は溶媒として一般的に用いられる化合物の中でも沸点が比較的低い方である。したがって、貧溶媒を良溶媒に混合することにより、フィルム製造工程における溶媒除去の効率及び効果を高めることができ、特に、流延膜の乾燥効率について大きく向上することができる。
【００４６】
良溶媒と貧溶媒との混合物においては、貧溶媒の重量比率が大きいほど好ましく、具体的には１０％以上１００％未満であること好ましい。より好ましくは、（良溶媒の重量）：（貧溶媒の重量）が９０：１０〜１０：９０であることが好ましい。これにより、全溶媒の重量における低沸点成分の割合が大きくなるので、固体電解質フィルムの製造工程における乾燥効率及び乾燥効果をより向上させることができる。
【００４７】
良溶媒成分としてはＤＭＦ、ＤＭＡｃ、ＤＭＳＯ、ＮＭＰが好ましく、中でも、安全性や沸点が比較的低いという点からＤＭＳＯが特に好ましい。貧溶媒成分としては、炭素数が１以上５以下であるいわゆる低級アルコール、酢酸メチル、アセトンが好ましく、中でも炭素数が１以上３以下の低級アルコールがより好ましく、良溶媒としてＤＭＳＯを用いた場合にはこれとの相溶性が最も優れる点からメチルアルコールが特に好ましい。
【００４８】
固体電解質をフィルムとしたときの各種フィルム特性を向上させるためには、添加剤をドープに加えることができる。添加剤としては、酸化防止剤、繊維、微粒子、吸水剤、可塑剤、相溶剤等が挙げられる。これら添加剤の添加率は、ドープ中の固形分全体を１００重量％としたときに１重量％以上３０重量％以下の範囲とすることが好ましい。ただし、添加率及び物質の種類は、イオン伝導性に悪影響を与えないものとする。以下に添加剤について具体的に説明する。
【００４９】
酸化防止剤としては、（ヒンダード）フェノール系、一価または二価のイオウ系、三価のリン系、ベンゾフェノン系、ベンゾトリアゾール系、ヒンダードアミン系、シアノアクリレート系、サリチレート系、オキザリックアシッドアニリド系の各化合物が好ましい例として挙げられる。具体的には特開平８−５３６１４号公報、特開平１０−１０１８７３号公報、特開平１１−１１４４３０号公報、特開２００３−１５１３４６号の各公報に記載の化合物が挙げられる。
【００５０】
繊維としては、パーフルオロカーボン繊維、セルロース繊維、ガラス繊維、ポリエチレン繊維等が好ましい例として挙げられ、具体的には特開平１０−３１２８１５号公報、特開２０００−２３１９３８号公報、特開２００１−３０７５４５号公報、特開２００３−３１７７４８号公報、特開２００４−６３４３０号公報、特開２００４−１０７４６１号の各公報に記載の繊維が挙げられる。
【００５１】
微粒子としては、酸化チタン、酸化ジルコニウム等が好ましい例として挙げられ、具体的には特開２００３−１７８７７７号、特開２００４−２１７９３１号の各公報に記載の各種微粒子が挙げられる。
【００５２】
吸水剤、つまり親水性物質としては、架橋ポリアクリル酸塩、デンプン−アクリル酸塩、ポバール、ポリアクリロニトリル、カルボキシメチルセルロース、ポリビニルピロリドン、ポリグリコールジアルキルエーテル、ポリグリコールジアルキルエステル、合成ゼオライト、チタニアゲル、ジルコニアゲル、イットリアゲルが好ましい例として挙げられ、具体的には特開平７−１３５００３号、特開平８−２０７１６号、特開平９３５１８５７号の各公報に記載の吸水剤が挙げられる。
【００５３】
可塑剤としては、リン酸エステル系化合物、塩素化パラフィン、アルキルナフタレン系化合物、スルホンアルキルアミド系化合物、オリゴエーテル類、芳香族ニトリル類が好ましい例として挙げられ、具体的には特開２００３−２８８９１６号、特開２００３−３１７５３９号の各公報に記載の可塑剤が挙げられる。
【００５４】
相溶剤としては、沸点または昇華点が２５０℃以上の物が好ましく、３００℃以上のものがさらに好ましい。
【００５５】
ドープにはさらに、（１）フィルムの機械的強度を高める目的、（２）膜中の酸濃度を高める目的で、種々のポリマーを含有させてもよい。
【００５６】
上記の目的のうち（１）には、分子量が１００００〜１００００００程度であり、固体電解質と相溶性のよいポリマーが適する。例えば、パーフッ素化ポリマー、ポリスチレン、ポリエチレングリコール、ポリオキセタン、ポリエーテルケトン、ポリエーテルスルホン、およびこれらのうち２以上のポリマーの繰り返し単位を含むポリマーが好ましい。また、フィルムとしたときの全重量に対し１重量％〜３０重量％の範囲となるようにこれらの物質をドープに含有させることが好ましい。なお、相溶剤を用いることにより固体電解質との相溶性を向上させてもよい。相溶剤としては、沸点または昇華点が２５０℃以上であるものが好ましく、３００℃以上のものがさらに好ましい。
【００５７】
上記目的のうち（２）には、プロトン酸部位を有するポリマー等が好ましい。このようなポリマーとしては、ナフィオン（登録商標）等のパーフルオロスルホン酸ポリマー、側鎖にリン酸基を有するスルホン化ポリエーテルエーテルケトン、スルホン化ポリエーテルスルホン、スルホン化ポリスルホン、スルホン化ポリベンズイミダゾールなどの耐熱芳香族高分子化合物のスルホン化物等を例示することができる。また、フィルムとしたときの全重量に対し１重量％〜３０重量％の範囲となるようにこれらの物質をドープに含有させることが好ましい。
【００５８】
さらに、得られる固体電解質フィルムを燃料電池に用いる場合には、アノード燃料とカソード燃料の酸化還元反応を促進させる活性金属触媒をドープに添加してもよい。これにより、固体電解質フィルムの中に一方の極から浸透した燃料が他方の極に到達することなく固体電解質中で消費されるので、クロスオーバー現象を防止することができる。活性金属触媒は、電極触媒として機能するものであれば特に限定されないが、白金または白金を基にした合金が特に適している。
【００５９】
［ドープ製造］
次に、本発明に係るドープの製造方法について説明する。図１は、本実施形態で使用するドープ製造設備１０である。ただし、本発明はここに示すドープ製造装置及び方法に限定されない。ドープ製造設備１０は、溶媒を貯留するための溶媒タンク１１と、固体電解質を供給するためのホッパ１２と、添加剤を貯留するための添加剤タンク１５と、溶媒と固体電解質と添加剤とを混合して混合液１６とする混合タンク１７と、混合液１６を加熱するための加熱装置１８と、加熱された混合液１６の温度を調整するための温度調整器２１と、温度調整器２１を出た混合液１６を濾過してドープ２４とする第１濾過装置２２と、ドープ２４の濃度を調整するためのフラッシュ装置２６と、濃度調整されたドープ２４を濾過するための第２濾過装置２７とを備える。更に、ドープ製造設備１０には、フラッシュ装置２６内で発生する溶媒を回収するための回収装置２８と、回収された溶媒を再生するための再生装置２９とが備えられている。また、ドープ製造設備１０は、ストックタンク３２を介してフィルム製造設備３３に接続されている。なお、送液量を調節するためのバルブ３６〜３８と、送液用のポンプ４１，４２とがドープ製造設備１０には設けられているが、これらが配される位置及び数の増減については適宜変更される。
【００６０】
ドープ製造設備１０を用いてドープ２４を製造する際の流れを以下に説明する。バルブ３７を開とすることにより、溶媒は溶媒タンク１１から混合タンク１７に送られる。次に、固体電解質がホッパ１２から混合タンク１７に送り込まれる。このとき、固体電解質は、計量と送出とを連続的に行う送出手段により混合タンク１７に連続的に送りこまれてもよいし、計量して所定量を送出するような送出手段により混合タンク１７に断続的に送り込まれてもよい。また、添加剤タンク１５からは、予め添加剤を所望の溶媒と混合して調製された添加剤溶液がバルブ３６の開閉操作により混合タンク１７へと必要量が送り込まれる。
【００６１】
添加剤は、溶液として送り込む方法の他に、例えば添加剤が常温で液体である場合には、その液体状態のままで混合タンク１７に送り込むことができる。また、添加剤が固体の場合には、ホッパ等を用いて混合タンク１７に送り込む方法も可能である。添加剤を複数種類添加する場合には、添加剤タンク１５の中に複数種類の添加剤を溶解させた溶液を入れておくこともできる。または、複数の添加剤タンクを用いて、それぞれに添加剤が溶解している溶液を入れ、それぞれ独立した配管により混合タンク１７に送り込むこともできる。なお、添加剤溶液を用いる場合に使用する溶媒は、ドープの調製を行う際に使用する溶媒を用いることが好ましい。
【００６２】
なお、前述した説明においては、混合タンク１７に入れる順番が、溶媒、固体電解質、添加剤であったが、この順番に限定されるものではない。例えば、固体電解質を混合タンク１７に送り込んだ後に、好ましい量の溶媒を送液することもできる。また、添加剤は必ずしも混合タンク１７で固体電解質と溶媒と混合することに限定されず、後の工程で固体電解質と溶媒との混合物にインライン混合方式等で混合されてもよい。
【００６３】
混合タンク１７には、その外表を包み込み、混合タンクとの間に伝熱媒体が供給されるジャケット４６と、モータ４７により回転する第１攪拌機４８と、モータ５１により回転する第２攪拌機５２とを備えている。混合タンク１７は、ジャケット４６の内側に伝熱媒体を供給し、これを循環させることによりその内部の温度が調整される。混合タンク１７の内部の温度は、−１０℃〜５５℃の範囲であることが好ましい。そして、第１攪拌機４８、第２攪拌機５２のタイプを適宜選択して使用することにより、固体電解質が溶媒により膨潤した混合液１６を得る。なお、固体電解質や溶媒を効率よくかつ効果的に混合することができるように、第１攪拌機４８はアンカー翼を有するものであることが好ましく、第２攪拌機５２はディゾルバータイプの偏芯型攪拌機であることが好ましい。
【００６４】
次に、混合液１６は、ポンプ４１により加熱装置１８に送られる。加熱装置１８は、管本体（図示しない）とこの管本体との間に伝熱媒体を通すためのジャケット（図示しない）とを有するジャケット付き管であることが好ましく、さらに、混合液１６を加圧する加圧部（図示しない）を有することが好ましい。このような加熱装置１８を用いることにより、加熱条件下または加圧加熱条件下で混合液１６中の固形分を効果的かつ効率的に溶解させることができる。以下、このように加熱により固形成分を溶媒に溶解する方法を加熱溶解法と称する。加熱溶解法においては、混合液１６を６０℃〜２５０℃となるように加熱することが好ましい。
【００６５】
なお、加熱溶解法に代えて冷却溶解法により固形成分を溶媒に溶解させてもよい。冷却溶解法とは、混合液１６を温度保持した状態またはさらに低温となるように冷却しながら溶解を進める方法である。冷却溶解法では、混合液１６を−１００℃〜−１０℃の温度に冷却することが好ましい。以上のような加熱溶解法または冷却溶解法により固体電解質を溶媒に十分溶解させることが可能となる。
【００６６】
混合液１６を温度調整器２１により略室温とした後に、第１濾過装置２２により濾過して不純物や凝集物等の異物を取り除きドープ２４とする。第１濾過装置２２に使用されるフィルタは、その平均孔径が５０μｍ以下であることが好ましく、より好ましくは１０μｍ以下である。
【００６７】
濾過後のドープ２４は、バルブ３８によりストックタンク４１に送られて一旦貯留された後、フィルムの製造に用いられる。
【００６８】
ところで、上記のように、固形成分を一旦膨潤させてから、溶解して溶液とする方法は、固体電解質の溶液における濃度を上昇させる場合ほど、ドープ製造に要する時間が長くなり、製造効率の点で問題となる場合がある。そのような場合には、目的とする濃度よりも低濃度のドープを一旦つくり、その後に目的の濃度とする濃縮工程を実施することが好ましい。例えば、バルブ３８により、第１濾過装置２２で濾過されたドープ２４をフラッシュ装置２６に送り、このフラッシュ装置２６でドープ２４の溶媒の一部を蒸発させることによりドープ２４を濃縮することができる。濃縮されたドープ２４はポンプ４２によりフラッシュ装置２６から抜き出されて第２濾過装置２７へ送られる。濾過の際のドープ２４の温度は、０℃〜２００℃であることが好ましい。第２濾過装置２７で異物を除去されたドープ２４は、ストックタンク３２へ送られ一旦貯留されてからフィルム製造に用いられる。なお、濃縮されたドープ２４には気泡が含まれていることがあるので、第２濾過装置２７に送る前に予め泡抜き処理を実施することが好ましい。泡抜き方法としては、例えばドープ２４に超音波を照射する超音波照射法等の、公知の種々の方法が適用される。
【００６９】
また、フラッシュ装置２６でのフラッシュ蒸発により発生した溶媒ガスは、凝縮器（図示しない）を備える回収装置２８により凝縮されて液体となり回収される。回収された溶媒は、再生装置２９によりドープ製造用の溶媒として再生されて再利用される。このような回収及び再生利用により、製造コストの点での利点があるとともに、閉鎖系で実施されるために人体及び環境への悪影響を防ぐ効果がある。
【００７０】
以上の製造方法により、固体電解質濃度または前駆体濃度が５重量％以上５０重量％以下であるドープ２４を製造することができる。固体電解質濃度または前駆体濃度は１０重量％以上４０重量％以下の範囲とすることがより好ましい。また、添加剤の濃度は、ドープ中の固形分全体を１００重量％とすると１重量％以上３０重量％以下の範囲とすることが好ましい。
【００７１】
［フィルム製造］
次に、固体電解質フィルムを製造する方法について説明する。図２は第１実施形態としてのフィルム製造設備３３の概略図である。ただし、本発明は、ここに示すようなフィルム製造方法及び設備に限定されるものではない。
【００７２】
フィルム製造設備３３には、ストックタンク３２から送られてくるドープ２４中の異物を除去する濾過装置６１と、濾過後のドープ２４を支持体上に流延して流延膜２４ａを形成する流延室６３と、フィルム６２の両側端部を保持して搬送する間にフィルム６２を乾燥するテンタ６４と、フィルム６２の両側端部を切除する耳切装置６７と、フィルム６２を乾燥促進に作用する液に浸漬する第１液浴槽６５及び第２液浴槽６６と、フィルム６２を複数のローラ６８に掛け渡して搬送しながら乾燥する乾燥室６９と、フィルム６２を冷却するための冷却室７１と、フィルム６２の帯電量を減らすための除電装置７２と、側端部にエンボス加工を施すナーリング付与ローラ対７３と、フィルム６２を巻き取る巻取機７６とが備えられる。
【００７３】
ストックタンク３２には、モータ７７で回転する攪拌機７８が取り付けられており、攪拌機７８を回転させてドープ２４を攪拌することにより、その中に含まれる固形分の析出や凝集が抑制される。そして、このストックタンク３２はポンプ８０を介して濾過装置６１と接続する。
【００７４】
流延室６３には、ドープ２４を流出する流延ダイ８１と、走行する支持体としての流延バンド８２とを備える。流延ダイ８１の材質としては、析出硬化型のステンレス鋼が好ましく、その熱膨張率は２×１０−５（℃−１）以下であることが好ましい。そして、電解質水溶液での強制腐食試験でＳＵＳ３１６と略同等の耐腐食性を有し、さらに、ジクロロメタン、メタノール、水の混合液に３ヵ月浸漬しても気液界面にピッティング（孔開き）が生じないような耐腐食性を有するものが好ましい。なお、流延ダイ８１は、鋳造後１ヶ月以上経過した素材を研削加工することにより作製されることが好ましく、これにより、流延ダイ８１の内部をドープ２４が一様に流れ、後述する流延膜２４ａにスジなどが生じることが防止される。流延ダイ８１のドープ２４と接するいわゆる接液面は、その仕上げ精度が表面粗さで１μｍ以下、真直度がいずれの方向にも１μｍ／ｍ以下であることが好ましい。流延ダイ８１のスリットのクリアランスは、自動調整により０．５ｍｍ〜３．５ｍｍの範囲で調整可能とされている。流延ダイ８１のリップ先端の接液部の角部分について、その面取り半径Ｒは、流延ダイ８１の全巾にわたり一定かつ５０μｍ以下とされている。流延ダイ８１はコートハンガー型のダイが好ましい。
【００７５】
流延ダイ８１の幅は特に限定されるものではないが、最終製品となるフィルムの幅の１．１倍〜２．０倍程度であることが好ましい。また、製膜の際のドープ２４の温度が所定温度に保持されるように、流延ダイ８１の温度を制御する温度コントローラが流延ダイ８１に取り付けられることが好ましい。さらに、流延ダイ８１には、幅方向に所定の間隔で複数備えられた厚み調整ボルト（ヒートボルト）と、このヒートボルトによりスリットの隙間を調整する自動厚み調整機構が備えられることがより好ましい。ヒートボルトは予め設定されるプログラムによりポンプ（高精度ギアポンプが好ましい）８０の送液量に応じてプロファイルを設定し製膜を行うことが好ましい。ドープの送り量を精緻に制御するために、ポンプ８０は高精度ギアポンプであることが好ましい。フィルム製造設備３３には、例えば赤外線厚み計のような厚み測定機を設け、厚みプロファイルに基づく調整プログラムと厚み測定機による検知結果とにより、自動厚み調整機構へのフィードバック制御を行ってもよい。製品としてのフィルム６２の両側端を除く任意の２つの位置での厚み差が１μｍ以内となるように、先端リップのスリット間隔を±５０μｍ以下に調整できる流延ダイ８１を用いることが好ましい。
【００７６】
流延ダイ８１のリップ先端には硬化膜が形成されていることがより好ましい。硬化膜の形成方法は、特に限定されるものではないが、セラミックスコーティング、ハードクロムめっき、窒化処理方法などが挙げられる。硬化膜としてセラミックスを用いる場合には、研削することができ気孔率が低く脆くなく耐腐食性が良く、かつドープ２４との親和性や密着性がないものが好ましい。具体的には、タングステン・カーバイド（ＷＣ）、Ａｌ２  Ｏ３  、ＴｉＮ、Ｃｒ２  Ｏ３  などが挙げられるが、中でも特に好ましくはＷＣである。ＷＣコーティングは、溶射法で行うことができる。
【００７７】
ドープが流延ダイ８１のリップ先端で局所的に乾燥固化することを防止するために、リップ先端に溶媒を供給するための溶媒供給装置（図示しない）をリップ先端近傍に取り付けることが好ましい。溶媒が供給される位置は、流延ビードの両端部とリップ先端の両端部と外気とにより形成される三相接触線の周辺部が好ましい。供給される溶媒の流量は、片側それぞれに対し０．１ｍＬ／分〜１．０ｍＬ／分とすることが好ましい。これにより、異物、例えばドープから析出した固形成分や外部から流延ビードに混入したものが流延膜２４ａ中に混合してしまうことを防止することができる。なお、溶媒を供給するポンプとしては、脈動率が５％以下のものを用いることが好ましい。
【００７８】
流延ダイ８１の下方の流延バンド８２は、回転ローラ８５，８６に掛け渡され、少なくともいずれか一方の回転ローラの駆動回転により連続的に搬送される。
【００７９】
流延バンド８２の幅は特に限定されるものではないが、ドープ２４の流延幅の１．１倍〜２．０倍の範囲のものを用いることが好ましい。また、長さは２０ｍ〜２００ｍ、厚みは０．５ｍｍ〜２．５ｍｍであり、表面粗さは０．０５μｍ以下となるように研磨されていることが好ましい。
【００８０】
流延バンド８２としては、特に限定されるものでないが、ドープ中の有機溶媒に溶解しないプラスチックフィルムを用いることが好ましい。プラスチックフィルムの素材として、ポリエチレンテレフタレート（ＰＥＴ）フィルム、ポリブチレンテレフタレート（ＰＢＴ）フィルム、ナイロン６フィルム、ナイロン６，６フィルム、ポリプロピレンフィルム、ポリカーボネートフィルム、ポリイミドフィルムなどの不織布のプラスチックフィルムが挙げられる。使用する溶剤、製膜温度に対応できるような化学的安定性と耐熱性とをもつ長尺物であることが好ましい。なお、流延バンド８２として、ステンレスからなる長尺の支持体を用いても良い。
【００８１】
回転ローラ８５，８６には、伝熱媒体を回転ローラ８５，８６に供給してローラの表面温度を制御する伝熱媒体循環装置８７が取り付けられていることが好ましく、これにより流延バンド８２の表面温度を所定の値にする。本実施形態では、回転ローラ８５，８６に伝熱媒体流路（図示しない）が形成されており、その流路中を、所定の温度に保持されている伝熱媒体が通過することにより、回転ローラ８５，８６の温度が所定の値に保持されるものとなっている。流延バンド８２の表面温度は、溶媒の種類、固形成分の種類、ドープ２４の濃度等に応じて適宜設定する。
【００８２】
回転ローラ８５，８６、及び流延バンド８２に代えて回転ドラム（図示しない）を支持体として用いることもできる。この場合には、回転速度ムラが０．２％以下となるように高精度で回転できるものであることが好ましい。回転ドラムは、表面の平均粗さが０．０１μｍ以下であることが好ましく、表面がハードクロムめっき処理等を施されているものが好ましい。これにより、十分な硬度と耐久性とを向上させることができる。なお、回転ドラム、流延バンド８２、回転ローラ８５，８６は、表面欠陥が最小限に抑制されていることが好ましい。具体的には、３０μｍ以上のピンホールが無く、１０μｍ以上３０μｍ未満のピンホールは１個／ｍ２  以下であり、１０μｍ未満のピンホールは２個／ｍ２  以下であることが好ましい。
【００８３】
流延ダイ８１の近傍には、流延ダイ８１から流延バンド８２にかけて形成される流延ビードの流延バンド走行方向における上流側を圧力制御するために減圧チャンバ９０が備えられることが好ましい。
【００８４】
流延バンド８２の近傍には、流延膜２４ａの溶媒を蒸発させるために風を吹き付ける第１〜第３送風ダクト９１〜９３と、流延膜２４ａの形状を乱すような風が流延膜２４ａにあたることを抑制するため、各送風ダクトのうち流延ビードに最も近くに配される第１送風ダクトには遮風板９４とが備えられる。
【００８５】
流延室６３には、その内部温度を所定の値に保つための温調装置９７と、揮発している有機溶媒を凝縮回収するための凝縮器（コンデンサ）９８とが設けられている。また、凝縮器９８により凝縮液化した有機溶媒を回収するための回収装置９９が流延室６３の外部に設けられている。
【００８６】
流延室６３の下流の渡り部１０１には、送風機１０２が備えられ、この送風機１０２は、フィルム６２に対し乾燥風を送る。渡り部１０１を通過したフィルムは、テンタ６４に送られ、クリップ６４ａやピンなどのフィルム把持部材により幅方向端部が把持され、幅方向で延伸が行われる。また、テンタ６４内には乾燥風が導入され、これにより、フィルム６２は乾燥される。なお、テンタ６４の内部を異なった温度ゾーンに区画分割して、その区画毎に乾燥条件を適宜調整することが好ましい。テンタ６４を出たフィルム６２は、耳切装置６７に送られる。耳切装置６７には、切り取られたフィルム６２の側端部屑を細かく切断処理するためのクラッシャ１０３が備えられる。なお、テンタ６４に関して、後で詳細に説明する。
【００８７】
両側端部を切断除去されたフィルム６２は、第１液浴槽６５及び第２液浴槽６６にガイドローラ６５ｂ，６５ｃ，６６ｂ，６６ｃを介して順に送られる。第１液浴槽６５には、第１液６５ａが入れられている。この第１液６５ａとしては、ドープ２４の溶媒に可溶で且つこの溶媒よりも低沸点であり、さらにポリマーを溶かさない溶剤、またはその混合溶剤が用いられる。第１液浴槽６５の液温度は１０〜１５０℃に調整可能であることが好ましい。
【００８８】
第２液浴槽６６には、第２液６６ａが入れられている。この第２液６６ａとしては、第１液６５ａと同様な溶剤、またはその混合溶剤が用いられる。さらに、第２液６６ａとしては、第１液浴槽６５で用いた溶剤よりも低沸点の溶剤を用いることが好ましい。第２液浴槽６６の液温度は１０〜１５０℃に調整可能であることが好ましい。
【００８９】
乾燥室６９には、フィルム６２から蒸発して発生した溶媒ガスを吸着回収するための吸着回収装置１０６が取り付けられている。そして、図２においては乾燥室６９の下流に冷却室７１が設けられているが、乾燥室６９と冷却室７１との間にフィルム６２の含水量を調整するための調湿室（図示しない）を設けてもよい。除電装置７２は、除電バー等の強制除電装置であり、フィルム６２の帯電圧を所定の範囲（例えば、−３ｋＶ〜＋３ｋＶ）となるように調整できるものである。除電装置７２については、冷却室７１の下流側に配される例を図示しているが、この設置位置に限定されるものではない。ナーリング付与ローラ対７３は、フィルム６２の両側端部にエンボス加工でナーリングを付与するものである。巻取機７６の内部には、フィルム６２を巻き取るための巻取ロール１０７と、その巻き取り時のテンションを制御するためのプレスローラ１０８とが備えられている。
【００９０】
次に、本発明の具体的方法である延伸乾燥工程について説明する。図３は、本発明に係り、本実施形態で使用するテンタ６４の概略図である。テンタ６４は、クリップ６４ａや給気ダクト６４ｂの他に、複数のクリップ６４ａが所定のピッチで取り付けられた１対の無端チェーン１６０と、チェーン１６０の走行を案内するレール１６２と、チェーン１６０が巻き掛けられるチェーンスプロケット１６４と、チェーンスプロケット１６４を回転駆動する駆動部１６５とを備えている。
【００９１】
渡り部１０１を介して送られてきたフィルム６２は、テンタ入口１７０でクリップ６４ａにより、その両側端部が把持される。この後、レール１６２上をチェーン１６０が走行し、レール間隔に対応するようにフィルム６２が幅方向で伸縮された状態で送られることにより、フィルム６２は幅方向に延伸される。そして、テンタ出口１７１では、クリップ６４ａが開放されることにより、乾燥が促進されたフィルム６４の挟持が開放される。なお、駆動部１６５は、テンタ入口１７０およびテンタ出口１７１のいずれか一方に設置し、かつ、対面するチェーンスプロケット１６４を連動させるように設置する。ただし、設置箇所は、特に限定されるものではない。
【００９２】
導入部でのレール１６２は、一定期間レール間隔が同じとなるように設定されており、次の延伸部では、延伸部入口１７３のフィルム６２の把持幅Ａがフイルムの搬送方向に向かうにしたがい次第に増大するようにレール間隔が設定されている。これにより、フィルム６２は幅方向に延伸される。なお、延伸部入口１７３は導入部出口と同じであるため、同符号を付す。
【００９３】
延伸緩和部では、延伸緩和部入口１７４におけるフィルム６２の把持幅Ｂに対して、延伸緩和部出口１７５でのフィルム６２の把持幅が、フィルム搬送方向に向かうにしたがい減少するようにレール間隔が設定されている。これにより、延伸されたフィルム６２に対し、応力緩和が働くように作用するので、収縮力を抑制しながら乾燥を促進させることができる。なお、延伸緩和部入口１７４は延伸部出口と同じであるため、同符号を付す。
【００９４】
上記の様に、導入部におけるフィルム６２の把持幅Ａ（ｍｍ）と、延伸部における把持幅の最大値Ｂ（ｍｍ）と、フィルム６２の把持幅を縮めた後、クリップ６４ａから離脱するときのフィルム６２の幅Ｃ（ｍｍ）とは、Ａ、Ｂ、Ｃが１＜１００×（Ｂ−Ｃ）／Ａ＜１５の条件を満たすようにすることが好ましい。これにより、フィルム６２にしわやつれが生じるなどして形状変化が発生するのを抑制することができる。ただし、上記の条件において、０＜Ａの場合には、フィルム６２の揮発溶媒量が非常に多い状態で、溶媒が蒸発することでフィルム６２が収縮するために、その形状が大きく変化してしまう。一方で、Ａ＜Ｃの場合には、フィルム６２に張力が働かないために、しわやつれなどが生じて表面がチリメン状となり、平面性が著しく悪化してしまう。なお、上記のＡ、Ｂ、Ｃを表す把持幅とは、クリップ６４ａによりフィルム６２を把持したときの、クリップ６４ａの把持位置間の長さとして定義する。
【００９５】
次に、以上のようなフィルム製造設備３３を使用してフィルムを製造する方法の一例を説明する。
【００９６】
ストックタンク３２において、ドープ２４は攪拌機７８の回転により常に均一化されている。なお、ここでドープ２４に、各種添加剤を適宜混合させることもできる。次に、ドープ２４は、ポンプ８０により濾過装置６１に送り込まれて濾過されることで所定粒径以上のサイズの異物やゲル状の異物が取り除かれる。
【００９７】
そしてドープ２４は、流延ダイ８１から流延バンド８２に流延される。流延バンド８２に生じるテンションが１０３  Ｎ／ｍ×１０６  Ｎ／ｍとなるように、回転ローラ８５と回転ローラ８６との相対位置、及び少なくともいずれか一方の回転速度が調整される。また、流延バンド８２と回転ローラ８５，８６との相対速度差は、０．０１ｍ／分以下となるようにされる。なお、流延時においては、使用するドープ２４の濃度及び所望のフィルム製品の厚みを考慮して、ドープ２４の流延量を決定する。
【００９８】
流延バンド８２の速度変動を０．５％以下とし、流延バンド８２が一周する際に生じる幅方向における蛇行は１．５ｍｍ以下とされることが好ましい。この蛇行を抑制するために、流延バンド８２の両端の位置を検出する検出器（図示しない）とこの検出器による検出データに応じて流延バンド８２の位置を調整する位置調整機（図示しない）とを設けて、流延バンド８２の位置をフィードバック制御することがより好ましい。さらに、流延ダイ８１直下における流延バンド８２について、回転ローラ８５の回転に伴う上下方向の位置変動が２００μｍ以内となるようにすることが好ましい。また、流延室６３の温度は、温調装置９７により−１０℃〜５７℃とされることが好ましい。なお、流延室６３の内部で蒸発した溶媒は回収装置９９により回収された後、再生させてドープ製造用の溶媒として再利用される。
【００９９】
流延室６３の内部は、上記の様に蒸発した溶媒を吸着回収する等して、出来る限り低湿状態を保持するようにすることが好ましく、湿度が５０％ＲＨ以下であることが好ましい。湿度が高い状態では、空気中の水分を流延膜が吸水してしまうために、層分離したり、空隙率が高くなる場合があるが、上記の様に湿度を低くすることで、空隙の少ない流延膜を形成することができる。より好ましくは、湿度が２０％ＲＨ以下である。本実施形態では、１０％ＲＨとなるようにしている。
【０１００】
流延ダイ８１から流延バンド８２にかけては流延ビードが形成され、流延バンド８２上には流延膜２４ａが形成される。流延ビードの様態を安定させるために、このビードに関し上流側のエリアが所定の圧力値となるように減圧チャンバ９０で制御されることが好ましい。減圧値は、ビードに関し下流側のエリアよりも−２５００Ｐａ〜−１０Ｐａとすることが好ましい。なお、減圧チャンバ９０にジャケット（図示しない）を取り付けて、内部温度が所定の温度を保つようにすることが好ましい。また、流延ビードの形状を所望のものに保つために、流延ダイ８１のエッジ部に吸引装置（図示しない）を取り付けてビードの両側を吸引することが好ましい。このエッジ吸引風量は、１Ｌ／ｍｉｎ．〜１００Ｌ／ｍｉｎ．の範囲であることが好ましい。
【０１０１】
流延膜２４ａは、自己支持性を有するものとなった後に、剥取ローラ１０９で支持されながら流延バンド８２剥ぎ取られて溶媒を含んだ状態のフィルム６２とされる。フィルム６２は、複数のローラに支持されて渡り部１０１を搬送された後に、テンタ６４に送られる。渡り部１０１では、下流側のローラの回転速度を上流側のローラの回転速度よりも速くすることにより、フィルム６２にドローテンションを付与させることが可能である。また、渡り部１０１では、送風機１０２から所望の温度の乾燥風がフィルム６２近傍に送られ、またはフィルム６２に直接吹き付けられ、フィルム６２の乾燥を進行させる。このとき乾燥風の温度が、２０℃〜２５０℃であることが好ましい。
【０１０２】
テンタ６４に送られたフィルム６２は、その両端部がクリップ６４ａで把持されて搬送される間に、テンタ６４の内部に設けられる給気ダクト６４ｂから乾燥風が供給されることにより乾燥が促進される。本実施形態で使用するテンタ６４は、図３を示して説明したように、搬送するフィルム６２の幅を変更することを目的として、フィルムの両側端部で互いに対向するクリップ６４ａ同士の距離が変化するようにレール間隔が調整されている。本実施形態では、テンタ６４において、最初にフィルム６２の把持幅を一定に保持する。次に、把持幅を拡げた後に縮めて、最後に把持幅を一定に保持する。
【０１０３】
一般に、溶媒を多く含むフィルム６２を乾燥する場合には、乾燥が進行するにつれてフィルム６２から蒸発する溶媒の総量が増加するために、フィルム６２は幅方向に収縮しやすくなる。この傾向は、乾燥温度が高温であるほど顕著であるが、収縮が生じると形状変化を誘引するためフィルムの平面性は低下する。そこで、本発明では、延伸乾燥工程を設けて搬送するフィルム６２の把持幅を段階的に調整するようにしたので、フィルム６２が幅方向に収縮することを抑制して、良好な平面性を有する固体電解質フィルムを製造することができる。このようにフィルム６２に付与する張力を調整すると、フィルム６２の幅方向への伸縮制御により配向性を調整することができるので、フィルム６２に対して優れた機械強度を付与することが可能となる。
【０１０４】
延伸乾燥工程では、送風口を有する乾燥手段によりフィルムに乾燥風を吹き付けることが好ましい。本実施形態では、多数の送風口を有し、フィルムに対して直接、所定の温度に調整した乾燥風を吹き付けることができる給気ダクト６４ｂを用いている。なお、フィルムの幅方向の長さを変化させている間に乾燥温度が異なると、温度の影響を受けてフィルムの形状が大きく変化するおそれがある。そのため、クリップ６４ａの把持幅を変化させている間は、上記の乾燥風の温度を略一定とすることが好ましい。
【０１０５】
支持体から剥離した後のフィルムは溶媒を多く含む。そこで、このようなフィルムを乾燥させる際には、異なる乾燥温度の乾燥工程を複数設けて段階的に乾燥することが好ましい。そして、溶媒が急激に蒸発してフィルムが形状変化することを防止するために、流延支持体から剥ぎ取った後のフィルムを乾燥する温度は、４０℃〜１４０℃の範囲で３〜４段階の温度に分けて段々と高くしていくことが好ましい。例えば、乾燥風を供給することができる送風装置を乾燥手段として用いる場合には、その乾燥風の温度を上記の範囲を満たすように調整する。なお、乾燥手段としてはテンタも含まれる。
【０１０６】
延伸乾燥工程では、本実施形態のようにフィルムの両側端部をクリップやピンなどの把持手段で固定し、把持手段の間隔を横方向に広げることによりフィルムを幅方向に延伸するテンタと呼ばれる横延伸機を好ましく用いることができる。なお、テンタの内部を異なった温度ゾーンに区画分割して、その区画毎に乾燥条件を適宜調整することが好ましい。
【０１０７】
テンタが備える乾燥手段としては、上記の給気ダクトに代えて赤外線ヒータなどの温度制御装置を使用してもよい。このとき、テンタの全域を加熱する様態であってもよいし、部分ごとに加熱する様態でもよく、特に限定はされない。なお、赤外線ヒータ等を用いる場合には、そのヒータによる発熱温度を調整しながらフィルムを乾燥させる。
【０１０８】
テンタに関しては、テンタで幅保持しながらフィルムを乾燥させる際に、乾燥ガス吹き出し方法、吹き出し角度、風速分布、風速、風量、温度差、風量差、上下吹き出し風量比、高比熱乾燥ガスの使用等を適度にコントロールすることで、溶液製膜方法による速度を上げたり、フィルムの幅を広げたりするときの平面性等の品質低下防止を確保することができる。
【０１０９】
本実施形態ではクリップを採用しているが、フィルムの両側端部を把持または開放することができるものであれば、特に限定はされない。例えば、クリップに代えてピンを適用し、ピンによりフィルムの所定の位置を突き刺して保持してもよい。また、フィルムと直接接触する部分の材質としては、金属材料やゴムが挙げられるが、フィルムを傷つけないためにゴムであることが好ましい。ただし、フィルムの表面に塩基性反応液体等が塗布されている場合があるので、耐塩基性等の観点から、材質としてステンレス製のものを用いることが好ましい場合もある。
【０１１０】
なお、渡り部１０１とテンタ６４との少なくともいずれかひとつにおいては、フィルム６２の流延方向と幅方向との少なくとも１方向を、延伸前の寸法に対し１００．５％〜３００％の寸法となるように延伸することが好ましい。
【０１１１】
フィルム６２は、テンタ６４で所定の残留溶媒量まで乾燥された後、その両側端部が耳切装置６７により切断除去される。切り離された両側端部はカッターブロワ（図示しない）によりクラッシャ１０３に送られる。クラッシャ１０３により、側端部は粉砕されてチップとなる。このチップはドープ製造用に再利用されるので、原料の有効利用を図ることができる。なお、この両側端部の切断工程については省略することもできるが、前記流延工程から前記フィルムを巻き取る工程までのいずれかで行うことが好ましい。
【０１１２】
両側端部を切断除去されたフィルム６２は、第１液浴槽６５及び第２液浴槽６６にガイドローラ６５ｂ，６５ｃ，６６ｂ，６６ｃを介して順に送られ、第１液６５ａ、第２液６６ａに順に浸漬される。この第１液浴槽６５で溶媒置換を行うことでフィルム６２中の溶媒を低減させ、次工程での乾燥室６９におけるフィルム乾燥を促進させることができる。また、第２液浴槽６６で処理し、連続して溶媒置換を行うことで、より一層フィルム乾燥を促進することができる。
【０１１３】
第２液浴槽６６を出たフィルム６２は乾燥室６９に送られる。乾燥室６９には乾燥風が吹き込まれており、この乾燥風によってフィルム６２はロール搬送中に乾燥される。したがって、第１及び第２液浴槽６５，６６で、例えば水に浸漬されたフィルム６２は、乾燥室６９で水の蒸発とともに、フィルム６２中の有機溶媒も蒸発される。これにより、フィルム６２内の微細な孔内に残った有機溶媒が効率よく確実に排出されるため、有機溶媒がフィルム中に残ることがない。このようにして乾燥したフィルムを燃料電池に用いると、フィルム中の残留有機溶媒に起因するプロトン通過阻害による起電力の低下を抑えることができる。また、有機溶媒を完全に取り除くことを目的として中和等の酸処理を含む前処理が不要となるため、工程を増やすことなく、効率よく固体電解質フィルムを製造することができる。
【０１１４】
乾燥室６９の内部温度は、特に限定されるものではないが、固体電解質の耐熱性（ガラス転移点Ｔｇ、熱変形温度、融点Ｔｍ、連続使用温度等）に応じて決定され、Ｔｇ以下とすることが好ましい。乾燥室６９の内部温度は、１２０℃以上１８５℃以下とすることが好ましく、フィルム６２の残留溶媒量が５重量％未満になるまで乾燥することが好ましい。乾燥室６９内には、フィルム６２の乾燥が進行するにつれてその内部から溶媒が蒸発して溶媒ガスとなる。そこで、吸着回収装置１０６により溶媒ガスを吸着回収する。なお、吸着回収装置１０６により溶媒成分が除去された空気は、乾燥室６９の内部に乾燥空気として再度送られる。
【０１１５】
なお、乾燥室６９は、送風温度を変えるために複数の区画に分割されていることがより好ましい。また、耳切装置６７と乾燥室６９との間に予備乾燥室（図示しない）を設けてフィルム６２を予備乾燥すると、乾燥室６９でフィルム温度が急激に上昇することが防止されるので、乾燥室６９でのフィルム６２の形状変化を抑制することができる。なお、このような乾燥風による乾燥に代えて、または加えて、減圧乾燥、遠赤外線による乾燥、マイクロ波による乾燥などを行ってもよい。
【０１１６】
乾燥室６９を出たフィルム６２は、冷却室７１で略室温にまで冷却される。なお、乾燥室６９と冷却室７１との間に調湿室を設ける場合には、調湿室では所望の湿度及び温度に調整された空気をフィルム６２に吹き付けることが好ましい。なお、調湿室を設ける場合には、その内部温度を２０℃以上３０℃以下とし、その湿度を４０ＲＨ％以上７０ＲＨ％以下とすることが好ましい。これにより、フィルム６２のカールの発生や巻き取る際の巻き取り不良を抑制することができる。
【０１１７】
溶液製膜方法では、支持体から剥ぎ取られたフィルム（固体電解質フィルム）６２を巻き取るまでの間に、乾燥工程や側端部の切除除去工程などの様々な工程が行われている。これらの各工程内、あるいは各工程間では、フィルム６２は主にローラにより支持または搬送されている。これらのローラには、駆動ローラと非駆動ローラとがあり、非駆動ローラは、主に、フィルムの搬送路を決定するとともに搬送安定性を向上させるために使用される。
【０１１８】
除電装置７２により、フィルム６２が搬送されている間の帯電圧を所定の値とする。除電後の帯電圧は−３ｋＶ〜＋３ｋＶとされることが好ましい。さらに、フィルム６２は、ナーリング付与ローラ対７３によりナーリングが付与されることが好ましい。なお、ナーリングされた箇所の凹凸の高さが１μｍ〜２００μｍであることが好ましい。
【０１１９】
フィルム６２は、巻取機７６の巻取ロール１０７で巻き取られる。プレスローラ１０８で所望のテンションをフィルム６２に付与しつつ巻き取ることが好ましい。なお、テンションは巻取開始時から終了時まで徐々に変化させることがより好ましく、これによりフィルムロールにおける過度な巻き締めを防止することができる。巻き取られるフィルム６２の幅は１００ｍｍ以上であることが好ましい。また、本発明は、フィルムの厚みが５μｍ以上３００μｍ以下の薄いフィルムを製造する際にも本発明は適用される。
【０１２０】
次に、本発明の第２実施形態であるフィルム製造設備について説明する。図４に示すように第２実施形態であるフィルム製造設備３３ａは、前述したフィルム製造設備３３において、流延バンド８２の代わりに、搬送ドラム１１０上に巻き掛けられて走行するプラスチックフィルム（以下、単に支持フィルムという）１１１を流延用支持体とした固体電解質フィルムの製造設備である。支持フィルム１１１は、ロール形態で送出機１１２に装填されており、この送出機１１２から支持フィルム１１１が搬送ドラム１１０に送り出される。搬送ドラム１１０の上方には、支持フィルム１１１に接近して流延ダイ８１がセットされている。流延ダイ８１からは走行中の支持フィルム１１１の表面上にドープ２４が流延され、支持フィルム１１１表面上に流延膜２４ａが形成される。なお、ドープ２４及び流延ダイ８１については第１実施形態のものと同じであり、同一符号を付してその説明を省略している。
【０１２１】
支持フィルム１１１の走行路に沿って、液膜乾燥装置１１３が設けられている。液膜乾燥装置１１３は乾燥部１１４から構成されている。乾燥部１１４は、吹き出し口１１６ａ及び排気口１１６ｂを有するダクト１１６に、送風機、ヒータ、外気導入口などを備えており、前記吹き出し口１１６ａから乾燥風１１７を支持フィルム１１１の走行路に平行に、且つ支持フィルム１１１の走行方向に向けて、送り出す。このようにして、流延膜２４ａに乾燥風があてられることにより、溶媒の蒸発が促進される。乾燥風を使用する液膜乾燥装置１１３の場合には、流延ダイ８１と吹き出し口１１６ａとの間には遮風板１１８が必要となる。この遮風板１１８によって、乾燥風１１７の吹き付けによる流延膜２４ａの面状の変動が抑えられ、厚みムラの少ないフィルムが得られるようになる。これら流延ダイ８１、搬送ドラム１１０、液膜乾燥装置１１３の吹き出し口１１６ａ、排気口１１６ｂなどは流延室１１９内に設けられる。
【０１２２】
流延膜２４ａから一定量の溶媒が蒸発し、一定量の非溶媒蒸気を吸収するように調整する方法としては、上記のような乾燥風の供給に代えて、例えば、流延ダイ８１から第１液浴槽１２０までの支持フィルム１１１の走行路にカバーを設けて、流延後に第１液浴槽１２０に浸漬するまでの時間を調整したり、この雰囲気の溶媒蒸気圧、非溶媒蒸気圧、温度並びに送風、排風速度を調整したりするなどの方法を採用してもよい。また、乾燥方式は上記乾燥風に代えて、または加えて、赤外線照射、減圧乾燥、遠赤外線による乾燥、マイクロ波による乾燥等を使用してもよい。
【０１２３】
支持フィルム１１１としては、ポリエチレンテレフタレート（ＰＥＴ）フィルム、ポリブチレンテレフタレート（ＰＢＴ）フィルム、ナイロン６フィルム、ナイロン６，６フィルム、ポリプロピレンフィルム、ポリカーボネートフィルム、ポリイミドフィルムなどの不織布のプラスチックフィルムが挙げられる。使用する溶剤、製膜温度に応じて、化学的安定性、耐熱性を有することが好ましい。なお、本実施形態では、支持フィルム１１１としてＰＥＴフィルムを用いている。
【０１２４】
支持フィルム１１１の移動速度、すなわち流延速度は、０．５ｍ／分〜１００ｍ／分の範囲内が好ましい。なお、支持フィルム１１１の表面温度は用いる材質に応じて適宜決定され、その表面温度が−２０℃〜１００℃に調整される。表面温度を調節する装置としては、搬送ドラム１１０内に伝熱媒体流路（図示しない）が形成し、その中を所定の温度に保持されている伝熱媒体を通過させることにより行う。また、回転時、搬送ドラム１１０の偏芯による搬送ドラム１１０の上下変動量は、０．２ｍｍ以下に抑えられることが好ましい。また、支持フィルム１１１の表面欠陥は最小限に抑制する必要がある。具体的には、３０μｍ以上のピンホールが無く、１０μｍ以上３０μｍ未満のピンホールは１個／ｍ２  以下であり、１０μｍ未満のピンホールは２個／ｍ２  以下であることが好ましい。
【０１２５】
第１及び第２液浴槽１２０，１２１は、上記第１実施形態と同様に構成され、それぞれ第１液６５ａ及び第２液６５ｂが貯留されている。第１液浴槽１２０を出た支持フィルム１１１の流延膜は自己支持性を備えており、第１液浴槽１２０の出口に設けたガイドローラ１２２及び剥ぎ取りローラ１２３により、支持フィルム１１１から流延膜２４ａが剥ぎ取られ、フィルム１２４となる。このフィルム１２４はガイドローラ１２１ｂにより第２液浴槽１２１に浸漬される。この第１液浴槽１２０で溶媒置換を行うことで流延膜２４ａ中の溶媒を低減させ、次工程での乾燥室６９におけるフィルム乾燥を促進させることができる。また、第２液浴槽１２１で処理し、連続して溶媒置換を行うことで、より一層フィルム乾燥を促進することができる。
【０１２６】
第２液浴槽１２１を出たフィルム１２４は、テンタ６４に送り込まれた後に乾燥室６９に送られて、乾燥が促進される。そして、十分に乾燥されたフィルム１２４は、巻取機７６でロール形態に巻き取られる。ここで、テンタ６４の設置場所は上記実施形態のものに限定されない。例えば、支持体からフィルムを剥離した後に、フィルムを巻き取るまでの間で適宜変更してよい。なお、テンタ６４の詳細は、図３を示して説明したものと同じであるため、ここでは省略する。
【０１２７】
支持フィルム１１１から剥離するときのフィルム１２４の残留溶媒量は、固形分基準で２００重量％〜９５０重量％であることが好ましい。なお、液浴槽１２１に浸漬させる前のプレ乾燥として、図２に示す第１実施形態でのロール搬送による乾燥室６９を用いてもよい。例えば、テンタ６４により支持フィルム１１１と一緒に流延膜２４ａを乾燥させた後、ロール搬送による乾燥室６９で乾燥させても良いし、本発明はこの順番に限定されるものではない。
【０１２８】
フィルム１２４が剥離された後の支持フィルム１１１は支持フィルム巻取り機１２５によりロール状に巻き取られる。支持フィルムを連続的に供給するためには、ターレット方式のフィルム送出機及び巻取り機とすることが好ましい。なお、この第２実施形態において、フィルム送出機及び巻取り機に代えて、単にガイドローラを設けてもよく、この場合には支持フィルム１１１をエンドレス状にして、循環して使用してもよい。この場合には、ガイドローラの間に面検査機を設けて、支持フィルムの表面の荒れ具合を検査し、ピンホールの個数やサイズが所定値を超えたときに、新たな支持フィルム１１１を供給する。支持フィルム１１１の供給は、古い支持フィルム１１１を切断してこれに新しい支持フィルム１１１を接合し、新しい支持フィルム１１１が一巡した後に古い支持フィルム１１１を切り離して、新しい支持フィルム１１１同士を接合して、エンドレス状にする。また、フィルム１２４同士の接着防止、フィルム１２４の表面の保護のために、流延膜２４ａを剥離することなく、支持フィルム１１１上にあるままで、全工程を通し、そのままの状態で巻き取ってもよい。この場合には、後に説明するように、燃料電池などを製造する際に、支持フィルム１１１から流延膜２４ａを剥がすようにする。
【０１２９】
次に、本発明において最も好ましい実施形態である第３実施形態について説明する。図５は、第３実施形態であるフィルム製造設備３３ｂの概略図である。フィルム製造設備３３ｂは、図２に示すフィルム製造設備３３において、流延バンド８２の代わりに、支持体として支持フィルム１１１を備える。このフィルム製造設備３３ｂでは、支持フィルム１１１上に形成された流延膜２４ａを第１液６５ａに接触させた後に、フィルムとして剥ぎ取る固体電解質フィルムの製造方法が実施される。なお、フィルム製造設備３３ｂを構成する各装置及び部材について、図２に示す第１実施形態及び、図４に示す第２実施形態と同じ場合は、同符号を付すと共に、説明は省略する。
【０１３０】
第２実施形態と同様に、支持フィルム１１１はロール形態で送出機１１２に装填されている。流延室６３には、支持フィルム１１１を支持するための支持バンド４００が設けられている。この支持バンド４００は、ドラム４０１ａ、４０１ｂに掛け渡され、支持フィルム１１１が流延室６３内の各所を通過するための道、すなわち搬送路となる。そして、支持フィルム１１１は、送出機１１２により支持バンド４００に送り出された後、流延室６３内の搬送路に沿って走行してから、流延室６３の外部へと案内される。なお、支持フィルム１１１を支持する手段としては、支持バンド４００に代えて前述した搬送ドラム１１０を用いても良い。
【０１３１】
流延室６３内の搬送路の近傍には、流延ダイ８１が配される。流延ダイ８１からは走行中の支持フィルム１１１の表面上にドープ２４が流延され、支持フィルム１１１の表面上に流延膜２４ａが形成される。搬送路の近傍、流延ダイ８１の下流側には、第１実施形態と同様にして、送風ダクト９１〜９３や遮風板９４などが順次設けられている。こうして、支持フィルム１１１が搬送路上を案内される間、送風ダクト９１〜９３から乾燥風を供給することにより流延膜２４ａを乾燥させる。
【０１３２】
所定の残留溶媒量になるまで乾燥された流延膜２４ａは、支持フィルム１１１と共に、流延室６３の外部へ案内される。流延室６３の外部の下流側には、支持フィルム巻取り機１２５が配され、ガイドローラにより案内された支持フィルム１１１は、この支持フィルム巻取り機１２５に巻き取られる。
【０１３３】
流延室６３と支持フィルム巻取り機１２５との間には、ガイドローラ４０５ｂを備え、第１液６５ａが貯留される第１液浴槽４０５と、第１水切り手段４１５と、剥取ローラ１２３とが順次配されている。巻き取り機１２５及びガイドローラ４０５ｂにより、流延室６３から送り出された流延膜２４ａは、支持フィルム１１１に支持されたまま、第１液６５ａに接触した後に第１液６５ａから送り出されて、第１水切り手段４１５へと案内される。
【０１３４】
支持フィルム１１１上の流延膜２４ａは、第１水切り手段４１５によって水切りされる。第１水切り手段４１５としては、例えば、ブレード、エアナイフ、或いはロール等が挙げられる。
【０１３５】
第１水切り手段４１５の中では、最も水切り効果を得ることができることからエアナイフを用いることが好ましい。エアナイフを用いる場合には、流延膜２４ａに向かって送り出されるエアの風量と風圧とを調整することにより、流延膜２４ａの表面に残存する水分量をゼロに近づけることが出来る。ただし、エアの風量が大きすぎると、流延膜２４ａにばたつきや寄り等が生じて、その搬送安定性に影響を及ぼすことがある。そのため、エアの風量は１０〜５００ｍ／秒であることが好ましい。より好ましくは、風量が２０〜３００ｍ／秒であり、特に好ましくは３０〜２００ｍ／秒である。なお、上記のエアの風量は、特に限定されるものではなく、流延膜２４ａ上に元々あった水分量や流延膜２４ａの搬送速度等により適宜決定すれば良い。
【０１３６】
流延膜２４ａの水分を均一に除去するために、エアナイフの吹出し口やエアナイフへの給気方法を調整することにより、流延膜２４ａの幅方向の風速分布を、通常は１０％以内、好ましくは５％以内とすることが好ましい。また、搬送される流延膜２４ａの表面とエアナイフ吹出し口との間隙が狭い方ほど水切り能は増すが、流延膜２４ａと接触してその表面に傷が付く可能性が高くなるため、適当な範囲がある。したがって、通常は、流延膜２４ａの表面とエアナイフ吹出し口との間隙とを、１０μｍ〜１０ｃｍ、好ましくは１００μｍ〜５ｃｍ、さらに好ましくは５００μｍ〜１ｃｍとなるようにエアナイフを設置する。さらに、エアナイフと対向する様に、流延膜２４ａの水洗面と反対側とにバックアップロールを設置することで、間隙の設定が安定するとともに、流延膜２４ａのバタツキやシワ、変形などの影響を緩和することができるために好ましい。
【０１３７】
第１水切り手段４１５を通過した流延膜２４ａは、剥取ローラ１２３へと案内される。剥取ローラ１２３は、支持フィルム１１１上の流延膜２４ａをフィルム４１０として剥ぎ取り、フィルム４１０をテンタ６４へ案内する。テンタ６４では、所定の残留溶媒量になるまでフィルム４１０が乾燥される。テンタ６４を通過したフィルム４１０は、耳切装置６７に送られる。なお、テンタ６４は図３に示す形態と同様のものを使用し、ここでの説明は省略する。
【０１３８】
第２液６６ａが貯留される第２液浴槽４２０には、ガイドローラ４２０ｂが備えられている。耳切装置６７により両側端部を切断除去されたフィルム４１０は、ガイドローラ４２０ｂにより第２液浴槽４２０に案内されて、第２液６６ａへ浸漬し、第２液６６ａから送り出される。このようにフィルム４１０を第２液６６ａに接触させることにより溶媒置換が行われる。第２液６６ａから送り出されたフィルム４１０は、第２水切り手段４２５へと案内される。この第２水切り手段４２５は第１水切り手段４１５と同様の構造を備え、フィルム４１０の水切りに利用される。第１水切り手段４１５を通過したフィルム４１０は、乾燥室６９に案内される。乾燥室６９には乾燥風が吹き込まれており、この乾燥風によってフィルム４１０はロール搬送中に乾燥される。以上のように、第１液６５ａ及び第２液６６ａによる溶媒置換を行うことにより、テンタ６４及び乾燥室６９におけるフィルム４１０の乾燥、すなわち有機溶媒の除去に要する時間を短縮することが可能になる。また、第１液６５ａ及び第２液６６ａとの溶媒置換後、第１水切り手段４１５及び第２水切り手段４２５によりフィルム４１０の水切りを行うことにより、フィルム４１０の乾燥を更に短い時間で行うことができる。
【０１３９】
なお、上記のように本発明では、固体電解質の貧溶媒の接触による溶媒置換を行う前に、流延膜或いはフィルムの乾燥を行っている。このように乾燥により所定値以下の残留溶媒量の流延膜或いはフィルムに溶媒置換を行うと、溶媒置換時に流延膜或いはフィルムにおける細孔の発生を抑制することができるため、欠陥の少ない固体電解質フィルムを得ることが可能となる。
【０１４０】
なお、化３において、Ｘが水素原子を除くカチオン種であるポリマー、すなわち固体電解質の前駆体である場合には、上述した固体電解質フィルムの製造方法において、酸処理工程を行っても良い。酸処理工程では、プロトン供与体である酸を含む溶液と前駆体フィルムとを接触させて、プロトン置換を行う。この前駆体フィルムにプロトン置換を施すことにより、前駆体フィルム内の前駆体から固体電解質が生成する。こうして、プロトン置換により、前駆体フィルムから固体電解質フィルムを生成することができる。なお、本明細書におけるプロトン置換とは、ポリマー中の水素原子以外のカチオン種を、水素原子に置換することである。
【０１４１】
この酸処理工程において、前駆体フィルムに高効率のプロトン置換を行うためには、前駆体フィルムの残留溶媒量が、乾量基準に対して１重量％以上１００重量％以下であることが好ましい。残留溶媒量が乾量基準に対して１重量％以下まで乾燥を進めると乾燥時間が長くなり、好ましくなく、残留溶媒量が乾量基準に対して１００重量％以上の前駆体フィルムに酸処理を行うと膜の空隙率が大きくなってしまい、好ましくない。
【０１４２】
また、酸処理工程後は、カチオン種と水素原子との置換に使用されずに残留している酸を含む溶液を除去するために、洗浄工程を行うことが好ましい。このように洗浄工程を行なうと、酸により固体電解質フィルムを構成するポリマー等が汚染されるのを防止することもできる。
【０１４３】
酸処理後のフィルムを洗浄する方法としては、フィルムを水に浸漬させることが好ましい。ただし、必ずしも浸漬させる必要はなく、フィルムに水を接触させて酸を除去することができる方法であれば特に限定されるものではない。例えば、固体電解質フィルムに対して水を塗布する方法や、フィルムの表面に向かって水を吹き付ける方法等が挙げられる。このように固体電解質フィルムに対して水を塗布したり、吹き付けたりする方法では、連続的にフィルムを搬送しながら実施することができるので、生産性を低下させることなく作業を行うことが可能となる。
【０１４４】
上記のうち、水を吹き付ける方法の具体的例としては、エクトルージョンあるいは、ファウンテンコーター、フロッグマウスコーター等の塗布ヘッドを用いる方法、空気の加湿や塗装、タンクの自動洗浄などに利用されるスプレーノズルを用いる方法が挙げられる。これらの塗布方式に関しては、「コーティングのすべて」（荒木正義編集、(株)加工技術研究会（１９９９年））にまとめられており、この記載も本発明に適用することができる。また、スプレーノズルについては、（株）いけうち、スプレーイングシステムズ社の円錐状、扇状などのスプレーノズルを透明樹脂フィルムの幅方向に配列して、全幅に水流が衝突する様に設置することができる。
【０１４５】
なお、水の吹き付け速度が大きいほど、高い洗浄効果を得ることができる。ただし、固体電解質フィルムを連続的に搬送しながら洗浄処理を行なうと、搬送安定性が損なわれるおそれがある。そのため、フィルムに対する水の吹き付け速度は、５０〜１０００ｃｍ／秒であることが好ましく、好ましくは１００〜７００ｃｍ／秒であり、より好ましくは１００〜５００ｃｍ／秒である。
【０１４６】
洗浄に使用する水の量は、少なくとも下記に定義される理論希釈率を上回る量を用いることが好ましい。この理論希釈倍率とは、洗浄水の塗布量［ｍｌ／ｍ２  ］÷酸を含む溶液の接触量［ｍｌ／ｍ２  ］で算出される値であり、すなわち、洗浄に使用される水の全てが接触させた酸を含む溶液の希釈混合に寄与したという仮定の理論希釈率を定義する。実際には、完全混合は起こらないので、理論希釈率を上回る洗浄水量を使用することとなる。用いた酸を含む溶液の酸濃度や副次添加物、溶媒の種類にもよるが、少なくとも１００〜１０００倍、好ましくは５００〜１万倍、さらに好ましくは１０００〜十万倍の希釈が得られる洗浄水を使用する。
【０１４７】
洗浄方法としてある決まった水の量を用いる場合には、一度に全量適用するよりも数回に分割して洗浄することが好ましく、また、その洗浄の回数が多いほど洗浄効果を高めることができる。ただし、多すぎると、設置スペース並びに設備コストの観点から問題となる。そのため、洗浄回数は２〜１０段階であることが好ましいが、２〜５段階でも好ましい洗浄効果を得ることができる。この場合、一つの洗浄手段と次の洗浄手段との間に、時間や距離を調整することにより適当な間を設けるようにすると、水を拡散させて酸を含む溶液を希釈させることができるので好ましい。更には、搬送される固体電解質フィルムに傾斜を設けるなどして、フィルム上の水がフィルム面に沿って流れる様にすれば、拡散に加えて、流動による混合希釈効果が得られるので好ましい。最も好ましい方法としては、洗浄手段と洗浄手段の間に水切り手段を設けて固体電解質フィルム上の水切りを行なうことである。この水切り手段としては、前述した第１水切り手段４１５、第２水切り手段４２５と同様のものを用いることができる。
【０１４８】
上記の酸処理工程及び洗浄工程は、流延膜を形成した後からフィルム製品を得るまでの間であれば、どのタイミングで行なっても良い。例えば、流延室の下流でありテンタの間に、酸を含む溶液が入れられた第１タンクと、水が入れられた第２タンクとを設けて、乾燥を進行させた流延膜を第１タンクに送り込んだ後、続けて第２タンクの中に送り込むことにより、酸処理と洗浄処理とを行う方法が挙げられる。この場合、流延膜を支持する支持体ごと各タンクへ送り込んでも良いし、流延膜を支持体から剥ぎ取って得られるフィルムを各タンクへ送り込んでも良い。なお、洗浄処理を行った後の流延膜或いはフィルムは、水切り手段により水切りすることが好ましい。ここで用いることができる水切り手段は、前述した形態と同様のものを用いればよく、特に限定されるものではない。
【０１４９】
なお、上記実施形態では液浴槽を２つ設けたが、この設置個数は１個以上であればよい。また、２つの液浴槽を連続して設置したが、これらの間に乾燥工程等の別工程を設けてもよい。また、液接触工程は、液浴槽を用いたフィルム浸漬によるものの他に、スプレーや塗布、その他の手段によってフィルムに対して乾燥促進に作用する液を接触させてもよい。また、接触させる上記の液を、単一溶媒または２種類以上の混合溶媒とすることにより、用いる有機溶媒に合わせた最適な接触液とすることができる。しかも、液接触工程を複数回行うことにより、より一層確実にフィルムから有機溶媒を除去することができる。
【０１５０】
平面性がよく、ロットでのばらつきをなくして安定的に製造することを目的として、フィルムとして支持体から流延膜を剥離した後、乾燥工程の任意位置でのフィルムの幅をＡ１（ｍｍ）とし、その位置から残留溶媒率を１０％低減させた位置でのフィルムの幅をＢ１（ｍｍ）、それらの間での収縮率ＳａをＳａ=｛（Ａ１−Ｂ１）／Ａ１｝×１００としたとき、Ｓａ≦５として乾燥搬送する方法がある。このとき、さらに好ましい態様としては、支持体から剥離した後のフィルムが最初に接触するローラが駆動ローラであることが好ましく、テンタにフィルムを導入する際には、フィルムの幅方向の弾性率が１．５ｋｇ／ｍｍ２  〜４００ｋｇ／ｍｍ２  であることが好ましい。
【０１５１】
そして、乾燥工程では、フィルムの搬送方向への張力を９．８Ｎ／ｍ〜４９０Ｎ／ｍとして搬送することが好ましく、搬送しながら乾燥させる工程（以下、乾燥搬送工程と称する）で使用するローラが、ローラの幅手方向の外側に向かって張力がかかる構造であることが好ましい。また、ローラの幅方向に対して表面の摩擦係数を最大値μｍａｘ  、最小値μｍｉｎ  としたとき、最大値と最小値との比であるＨμが、Ｈμ＝μｍａｘ  ／μｍｉｎ  ≧１．２であるローラを使用して搬送することが好ましい。
【０１５２】
乾燥搬送工程中のフィルムに対して、膨潤性を有する溶媒を含有している塗布液を塗布する直前での残留溶媒率をＹ０  とし、その位置の幅長をＣとし、最終乾燥搬送工程後での幅長をＤとし、またその間での収縮率ＳｃをＳｃ＝｛（Ｃ−Ｄ）／Ｃ｝×１００としたとき、Ｓｅ＝０．１５Ｙ０  ＋０．５７として乾燥することが好ましい。さらに、ローラ直径としては、５〜３０ｃｍが好ましく（特に１０〜２０ｃｍが好ましく）、摩擦係数としては、０．１２〜０．８、最小値のそれは０．１〜０．５が好ましい。
【０１５３】
良好な平面性を得るために、フィルムを流延用支持体から剥離する剥取部（本実施形態では、剥取ローラ１０９近傍）近傍あるいは、剥離してから乾燥装置で乾燥し終わるまでの間に除電装置７２を設けて、フィルムの表面帯電圧を−５〜＋５ｋＶとすることが好ましい。より好ましくは、除電後の帯電圧は−３ｋＶ〜＋３ｋＶとすることである。なお、除電装置は、イオンを含有するガスを吹き付けるものであることが好ましく、このイオンを含有するガス中の酸素濃度を１０体積％以下とすることが好ましい。そして、流延用支持体及び／またはフィルムと接触するローラの接地漏洩抵抗を１０６  Ω以下することが好ましく、流延用支持体から剥離する際のフィルムの表面温度を、有機溶媒の蒸気圧が６６５０Ｐａ以下となる温度とすることが好ましい。さらに、除電バーまたは除電糸を剥取ローラ直後に設けることが好ましい。
【０１５４】
なお、製膜中のフィルムの表面の帯電圧を−５〜＋５ｋＶの範囲にする方法について好ましい方法としては、例えば、ローラ搬送中のフィルムの接触する相手のローラ材質を、帯電列から判定して、帯電列がフィルムに対して帯電量の小さい位置にあるものを選ぶ方法や、流延用支持体（本実施形態では、流延バンド８２）やローラ表面を適度に粗くしてフィルムとの接触面積を低減する方法、また、フィルム中にマット剤を含有させたり、マット剤を含む組成物を表面に塗設し、流延用支持体やローラとの接触面積を低減する方法、フィルム中や表面に導電性のある物質を含有または塗布してフィルムの導電性を向上させる方法、外部雰囲気の相対湿度を上げてフィルムの表面漏洩抵抗を低減させる方法、ガスを電離しイオンをフィルムに吹き付けフィルム表面の電荷を中和させる方法、除電装置を用いてフィルムの表面電位を低減する方法、あるいは、接地した針状や線状の金属により先端放電させてフィルム表面の電荷を漏洩させる方法、これらの方法を併用すること等が挙げられる。
【０１５５】
除電装置としては、フィルムの静電気を除去または低減出来る装置であればよく、例えば、除電バーや除電糸あるいはイオン送風型除電装置が挙げられ、中でも、イオン送風型除電装置を用いることが好ましい。イオン送風型除電装置は、ガスをコロナ放電、フレームプラズマ、紫外線、加熱金属体、ラジオアイソトープ等により電離し、イオンを発生させ、発生させたイオンを対象物に吹き付ける構造の装置である。コロナ放電を利用した除電装置では、高圧トランスを内蔵した電極ユニット、吹き出しユニット、ガス供給部及びコントローラ等から構成されており、電極ユニットによりコロナ放電を発生させ、ガスをイオン化し、吹き出しユニットによりイオン化したガスを対象物に吹き付けるものである。さらに、供給するガスは、通常、空気が用いられるが、不活性ガスを導入しガス中の酸素濃度を１０体積％以下とすることで、危険物に対しての安全性が向上出来る効果も得られることが示されている。なお、不活性ガスの種類は、窒素、二酸化炭素、アルゴン等のガスでよい。コストの点から窒素、二酸化炭素が好ましく、ガス供給部に流量計を設けてこれらのガスを供給する方法が好ましい。
【０１５６】
除電糸は、通常フレキシブルな糸状のもの、例えばナスロン社製の１２／３００×３が用いられる。また、除電装置とフィルムとの距離は１０ｍｍ〜１００ｍｍが好ましく、除電装置を設置する場所は、流延バンドからフィルムを剥離した後以降、剥離後フィルムの長さとして１０ｍｍ〜１００ｍｍの距離が好ましい。剥取ローラ近傍が好ましいが、流延バンドと剥取ローラとの間でもよい。ただし、フィルムの切断や人身的危険から、剥取ローラの後が好ましい。さらに、除電層装置を設置する場所は、流延バンドからのフィルムの剥離位置以降、剥取ローラから１０ｍｍ〜１０００ｍの距離が好ましく、より好ましくは１０〜５００ｍであり、特に、剥取ローラ近傍が望ましいが、除電装置の設置はフィルムのいずれの面でもよい。
【０１５７】
高残留溶媒のフィルムを高速製膜下で安定剥離が可能であり、良好な平面性を得るために、フィルムを流延バンドから剥離した直後に、支持体側に密着していたフィルムの面を最初のローラに接触させ、続いて流延バンド体上で空気側にあったフィルムの面を第２番目のローラに接触させた後に乾燥させる方法がある。このとき、より好ましい態様としては、最初に接触するローラが、ローラの径が中央になるほど小さくなることであり、第２番目のローラが、ローラの径が中央になるほど直径が大きくなるローラであること、フィルムを流延バンドから剥離し最初にニップローラに通した後に乾燥すること、フィルムを流延バンドから剥離した直後に、フィルムの平面とローラ軸とのなす角度θ及び（１８０°−θ′）を有し、かつθ及びθ′がθ＞０°及びθ′＜９０°なる関係を有する２本の小ローラを、流延バンド側に密着していたフィルム面の両端に当て、次に流延バンド上で空気側にあったフィルムの面に最初のローラを接触させた後、乾燥させることが好ましい。また、剥離直後の残留溶媒量に応じて、または剥離時点でのフィルムの表面温度に応じて位置を変化する最初のローラにフィルムを接触させた後、乾燥することが好ましく、流延バンド側に密着していたフィルム面に、フィルムの上方に設置されたノズルから２０ｍ／秒以上の風速の垂直スリット風を当て、続いて流延バンド上で空気側にあったフィルムの面に最初のロールを接触させた後、乾燥させること、垂直スリット風の風速のフィルムの幅手方向の分布が中央部から両端に向かって漸増すること、フィルムを流延バンドから剥離し、剥離時点でのフィルムの残留溶媒量に応じてフィルムが接する第２番目のローラの位置を変えることにより、フィルムが最初のローラに接触するラップ角を変化させ、フィルムを第２番目のローラに接触させた後に乾燥させること、最初のローラの表面温度がローラの長さ方向に中央部から両端に向かって低下する分布を有することが好ましい。
【０１５８】
さらに、フィルムを流延バンドから剥離した後に、最初にフィルムが接触するローラの表面温度Ｔｒと剥離時点での支持体の表面温度Ｔｂとが（Ｔｒ−Ｔｂ）≦５０℃となるようにしてから、乾燥させることが好ましい。その他の好ましい態様としては、ローラの表面温度Ｔｒがローラの長さ方向に中央部から両端に向かって低下する分布を有することであり、剥離したフィルムが最初に接触するローラの表面粗度ＲａがＲａ≦１．０μｍであること等が挙げられる。なお、駆動ローラとしては１．００１〜１．１００の速度変化を与えればよい。
【０１５９】
平面性を向上させて、擦り傷や両端折れを防止するために、剥取ローラの直後からテンタの入口までの間に、フィルムの少なくとも流延バンド上での空気側の面に対して無接触で搬送することが好ましい。本実施形態では、渡り部１０１を設けている。さらに好ましい態様としては、フィルムの少なくとも流延バンド上での空気側の面に対して無接触で搬送する手段を有し、且つ空気側の面に接触する搬送ローラを３本以内とすること、無接触で搬送する手段のフィルムの搬送距離が、剥取ローラの直後からテンタの出口までのフィルムの搬送距離の１０％〜６０％である。また、無接触で搬送する手段が、フィルムの両面に風を吹き付けるエアーフローター型のものであること、フィルムの両端を把持するもの及びフィルムの流延バンド上での流延バンド側の面のみが接触するサクションロール型のものから選ばれる少なくとも一つのものであること、無接触で搬送する手段に、残留溶媒量２０重量％〜１３０重量％のフィルムを通し、無接触で搬送する手段の雰囲気温度を４０℃以下として、装置にフィルムを通すこと等も好ましい。
【０１６０】
また、無接触で搬送する手段を有する装置は、エアーフローター型のもの、フィルムの両端の部分をクリップやニップローラ等で把持し得るもの、またサクションローラ型のものが使用できる。さらには、フィルムの両面の両端を可動式のキャタピラ状のベルトにより把持して無接触で搬送すること、フィルムの両面の両端を幅の狭い複数対のニップローラにより把持して無接触で搬送する方法なども使用することができる。さらに、ニップローラ形式の詳細な態様としては、ニップする複数対のローラには、凹凸がある形状の方がないものより把持し易く好ましく、エンボッシング加工用のような凹凸があり、また上下が雄雌の噛み合わせ型になっている。その形状は、先の鋭角なもの、溝状のもの等、凹凸の形状、大きさ及び高さはしっかり把持出来るものであることまた複数対のニップローラの圧力としては３０Ｐａ〜５００Ｐａが好ましい。なお、より好ましくは５０Ｐａ〜２００Ｐａである。
【０１６１】
溶液流延製膜装置を用いて固体電解質フィルムを製造する方法においては、ローラが汚れないことを目的として、剥離後の残留溶媒量が１０重量％〜１５０重量％のフィルムを、表面粗さＲｙが０．６μｍ以下、且つ２０℃における表面エネルギーが７０〜１００ｍＮ／ｍのローラに接触させながら搬送させる方法がある。さらに好ましい態様としては、ローラの最初の１本が剥取ローラであること、ローラが無限移行する無端の流延バンド上でのフィルムの空気側の面に接触するローラのみであること、ローラが硬質クロムめっきしたものであること、ローラの直径が８５〜３００ｍｍであること、ローラとローラ表面の清掃手段を有する溶液流延製膜装置であって、清掃手段がローラ軸方向に移動しながら有機溶媒をローラに付着させる手段と、その後に隣接してローラ表面を拭く手段を有していることが挙げられる。なお、有機溶媒をローラに付着させる方法としては、毛細管現象により有機溶媒を供給するか、もしくは、有機溶媒を含んだ不織布を用いて拭いたりすること、または、有機溶媒が固体電解質に対して溶解能を有する良溶媒、あるいは有機溶媒が固体電解質に対して溶解能を有する良溶媒及び溶解能を有しない貧溶媒の混合液であることも好ましい態様として挙げることができる。
【０１６２】
さらに、フィルムにしわやたるみを発生させないために、残留溶媒量が４０重量％以下の工程に関し、中空状で減圧にできる駆動ローラを用いてフィルムを吸着させ、搬送する方法も挙げられる。さらに好ましい態様として、駆動ローラの周壁における長手方向の少なくとも一部分に全周にわたって複数の吸引口を形成し、さらにその吸引口に外周面が金網（金網の網目の大きさが０．５〜５０ｍｍ２  ）からなるカバーで被覆すること、駆動ローラの周壁における長手方向の少なくとも一部分に全周にわたって複数の吸引口が形成し、さらにその吸引口に、外周面が多孔板（多孔板の貫通孔の大きさが０．５ｍｍ２  〜５０ｍｍ２  ）からなるカバーで被覆すること、駆動ローラの周壁における吸引口が形成された部分のフィルムまたはフィルムの幅手方向の長さの割合が、フィルムまたはフィルムの全幅に対して０．１〜１であること、駆動ローラの周壁の吸引口が円形、だ円形、または五角形以上の多角形とされるとともに、その大きさが１ｍｍ２  〜１００ｍｍ２  とされていること、駆動ローラの周壁における吸引口が、３０ｍｍ×３０ｍｍの範囲あたり１つ以上形成いること、駆動ローラの外径が６５〜４５０ｍｍであること等が挙げられる。
【０１６３】
さらに、駆動ローラの周壁の両端開口を閉鎖する蓋には、それぞれモータ等により回転駆動される駆動軸が固定されており、いずれか一方の蓋に固定された駆動軸にはその全長にわたって駆動ローラの内部に通じた吸引路が形成されている。そして、真空ポンプにより吸引路を通して駆動ローラ内が減圧される。また、真空ポンプにより吸引された空気は、溶剤回収装置に送られ、ここで固体電解質を溶かしている溶媒中の溶剤が回収される。
【０１６４】
高速で薄手のフィルムを作製することを目的として、渡りゾーンが千鳥状に配列したローラ群搬送手段の時に、フィルムを千鳥状に配列したローラ群搬送手段にてフィルムの表面温度が５０〜１００℃となるように加熱しつつ、通過時間を１０〜７０秒として搬送する方法がある。さらに好ましい態様として、ローラ搬送手段のうちの最も広いローラ間隔を、最大でも剥離時のフィルム幅までとすること、ローラ間隔を９００ｍｍ以下とすること、無限移行する無端の支持体上で乾燥していた時のフィルムの空気側の面をドラム及びアーチ型ローラから選ばれる搬送手段に接触させながら搬送すること等が挙げられる。
【０１６５】
さらに、剥取ローラからテンタの入口までの間に、フィルムの残留溶媒量が３０重量％〜１２０重量％となるようにして通過させ、その間で、フィルムの両端の表面温度が５０℃以上になるように加熱することが好ましく、そのフィルムの両端を加熱する手段が近赤外線または遠赤外線の照射及び熱風を吹き付けから選ばれるものにより行う方法がある。また、フィルムの両端を加熱した後に同部分を冷却ローラにより冷却してもよく、さらに、剥取ローラからテンタの入口までの間にフィルムの残留溶媒量が３０重量％〜１２０重量％として通過させ、その間で、無限移行する無端の支持体上で乾燥していた時のフィルムの空気側の面の両端にフィルムに対して溶解能または膨潤能を有する有機溶媒を付着することも好ましい。なお、剥離後の残留溶媒量が５０重量％以下の領域で、フィルムの両端を端から５０ｍｍ以内の幅で切除してもよい。
【０１６６】
２０〜６０μｍの薄手フィルムであっても経時的の変形をなくし、且つ擦り傷が起こらず、気泡や未溶解物をなくすことを目的として、巻き取り時の残留溶媒量を０．０５重量％以下とし、かつ、剥取ローラ以降から巻取室までの間に張力遮断装置を設け、フィルムを支持体から剥離してから張力遮断装置までの間の張力を１Ｎ／ｍ〜１００Ｎ／ｍとして搬送する方法がある。さらに好ましい態様として、剥離位置〜張力遮断装置間距離がフィルム６２の長さとして２ｍ〜９０ｍであること、剥離位置〜張力遮断装置間の搬送手段が、ガイドローラ及び／またはエアーフロートであること、ガイドローラの一部または全部がテンデンシーローラであること等が挙げられる。
【０１６７】
なお、寸度安定性、平面性をコントロールするために、フィルムとして流延バンドから剥離後、巻き取るまでの間の乾燥搬送工程では、搬送方向の伸縮率をＭＤとし、幅方向の伸縮率をＴＤとするとき、−４％≦ＭＤ−ＴＤ≦４％、かつ−６％≦ＭＤ＋ＴＤ≦６％とする方法がある。さらに好ましい態様としては、フィルムを流延バンドから剥離した後、最初に幅方向に延伸するまでの領域におけるフィルムの幅方向の伸縮率をＴＤ′とするとき、ＴＤ′≧−６％としてもよい。
【０１６８】
また、表裏の乾燥速度差より発生する両耳部のカール、折れ等の変形を防止するために、剥離時の残留溶媒量が６０重量％以下のとき、流延バンドからフィルムとして剥ぎ取る剥離位置までの搬送時間が１０秒以内で、かつ渡り部にて、ローラ上のフィルムの両側端部から外側に１０ｃｍ、ローラ表面から２ｃｍ離れた場所の温度を、主溶媒の沸点〜（沸点＋３０）℃にする方法がある。
【０１６９】
また、溶媒の凝集成分に起因する面状欠陥の発生を抑えるため、渡り部において、剥離されたフィルムの残留溶媒量が６０重量％以下のとき、剥離後１０秒以内に、少なくとも無端支持体に接触していたフィルム面側に、給気することもできる。
【０１７０】
また、剥取ローラからテンタの入口までに設けられた渡り部において、カール抑制のために有機溶媒をフィルムに付着させる方法があり、その付着させる方法として、有機溶媒液を塗布する方法、有機溶媒ガスを吹き付ける方法、有機溶媒を霧状にして噴霧する方法等が挙げられており、また、カールの大きさに応じて有機溶媒を付着させる量を加減する方法もある。また有機溶媒を塗布する方法としては、添加剤が溶出しない程度に行い、支持体面側が接触する非駆動ローラ（搬送ローラ）の反支持体面側全体に、その非駆動ローラをバックローラにして有機溶媒を塗布する塗布ローラ（剥取ローラとしてもよい）を設けて塗布する。
【０１７１】
さらに、フィルムのエア面全面に有機溶媒ガスを吹き付けるか、または有機溶媒を霧状にして吹き付ける際の有機溶媒の濃度は、爆発の起こらない範囲で行い、有機溶媒を付着させた後、出来るだけ早く蒸発または余分のガスを吸引により系外に排出する。なお、有機溶媒としては、固体電解質に対して溶解能または膨潤能を有するものを使用するが、カール度を調整するために、固体電解質に対して溶解能または膨潤能のない溶剤を混合して用いる方が、単独で使用するより良い結果を得易く、混合比率は重量比として、２０／８０〜９０／１０が好ましく、それぞれの有機溶媒の組み合わせカール度により適宜決定される。また、この場合、エアー面側から加熱することにより効果がある。
【０１７２】
カール矯正手段としては、両端を加熱出来る手段であれば制限なく使用出来るが、ローラ上で端部を加熱風によって矯正する手段、フィルムを表裏から対の加熱ローラで挟むことによって矯正する手段、近赤外線や遠赤外線で間接的に加熱することにより矯正する手段等で、加熱風は、ノズル、パイプ断面あるいはパンチ孔を有するパイプから吹き出す風を当てるのがよく、加熱ローラは、幅が狭く両端だけのニップローラのようなローラを接触させるのがよい。また、加熱する部分は、フィルムの両端の端から１００ｍｍ以内であり、より好ましくは５０ｍｍ以内である。この場合、加熱する温度は５０℃以上２００℃以下であることが好ましく、より好ましくは８０℃以上１５０℃以下である。さらに、加熱ローラの場合、ローラは金属ローラが好ましいが、セラミックローラの方が好ましい場合もあり、セラミックローラを赤外線で間接的にして発熱させる方法も好ましい。
【０１７３】
ちなみに、加熱後そのままにしておくとフィルムの両側端部は柔らかいため、カールが再び発生する場合がある。そのため、加熱したら出来るだけ直ぐに加熱した部分のみを冷却するのが好ましい。冷却する方法は、冷やすことが出来る方法なら特に限定はされない。例えば、冷却風をあてる方法や、冷却ローラを接触させる方法が好ましい方法として挙げられる。詳細な条件としては、冷却温度は加熱温度より１０℃以下低い方法がある。なお、剥離後、フィルムの残留溶媒量が５０重量％以下の領域で両端に発生するカールを両側端部から５０ｍｍ以内の幅で切除してカールを矯正する方法もあり、残留溶媒が多い場合には、両側端部のカールはただ切断しただけでは直ぐに再びカールが発生して丸まり易いので、テンタの入口の直前や駆動ローラの直前で切断するのが好ましい。
【０１７４】
酸化防止剤や可塑剤のローラ付着を防止するために、厚さが薄くしかも残留溶媒を比較的多く含有しているフィルムは、剥離後に移送ローラで移送する際、ローラの直径が例えば８５ｍｍ未満のように小さい或いは細いローラでは、ローラ面に押しつけられるフィルムの力によりローラが変形したり伸ばされたりし易いが、そればかりでなくフィルムからの析出し蒸発する添加剤がローラに付着し、さらにローラからフィルムに転写してこれを汚したり、添加剤に押圧されてくぼみが形成され易くなる。逆にローラの直径が例えば３００ｍｍを超えて大きい或いは太いローラでは、弱い張力ではローラの回転がうまく行かずに擦り傷等をフィルムに付けてしまうため、太いローラをフィルムの移送と同調して回転させるには張力を大きくしなければならず、その結果、汚れやくぼみが発生して問題となる。従って、ローラの直径は、８５〜３００ｍｍが好ましく、なかでも１００〜２００ｍｍがとくに好ましい。さらに好ましい態様として、複数の添加剤を用いる場合には、その中で融点が最も高い温度以上にすることである。
【０１７５】
テンタを用いてフィルムを縦方向に延伸または収縮させるには、同時２軸延伸機を用いて搬送方向（縦方向）にクリップやピンの搬送方向の間隔を拡げたり、または縮めたりすることで行うことができる。このとき、リニアドライブ方式でクリップ部分を駆動すると滑らかに延伸を行うことができ、破断等の危険性が減少できるので好ましい。また、縦方向に延伸する方法としては、複数のロールに周速差をつけ、その間でロール周速差を利用して縦方向に延伸する方法も用いることができる。なお、これらの延伸方法は複合して用いることもでき、縦延伸、横延伸、縦延伸または縦延伸、縦延伸等のように、延伸工程を２段階以上に分けて行ってもよい。
【０１７６】
延伸前に加熱装置によりフィルムを予熱する工程を設けると、フィルムが温度変化により形状変化するのを防止することができるので好ましい。なお、延伸後に加熱してもよい。この場合、上記の加熱装置として、例えば、乾燥風を送り出す送風装置を用いる場合には、その乾燥風の加熱温度を固体電解質フィルムのガラス転移温度よりも２０℃低い値から１０℃高い温度とすることが好ましい。また、その加熱時間は、１秒以上１８０秒以下とすることが好ましい。
【０１７７】
フィルムを延伸させる際には、常温または加熱条件下で実施する。加熱温度は、フィルムのガラス転移温度以下であることが好ましい。フィルムの延伸は、１軸延伸でもよく２軸延伸でもよい。フィルムは、乾燥中の処理で延伸することができ、特に溶媒が残存する場合は有効である。例えば、フィルムの搬送ローラの速度を調節して、フィルムの剥ぎ取り速度よりもフィルムの巻き取り速度の方を速くするとフィルムは延伸される。フィルムの幅をテンタで保持しながら搬送して、テンタの幅を徐々に広げることによってもフィルムを延伸することができる。フィルムの乾燥後に、テンタなどの延伸機を用いて延伸すること（好ましくはロング延伸機を用いる一軸延伸）もできる。フィルムの延伸倍率（元の長さに対する延伸による増加分の比率）は、０．５〜３００％であることが好ましく、さらには１〜２００％の延伸が好ましく、特に、１〜１００％の延伸が好ましい。
【０１７８】
延伸速度は５％／分〜１０００％／分であることが好ましく、さらに１０％／分〜５００％／分であることが好ましい。延伸時の加熱は、ヒートローラあるいは／および放射熱源（ＩＲヒーター等）、温風により行うことが好ましい。また、温度の均一性を高めるために恒温槽を設けてもよい。ローラ延伸で１軸延伸を行う場合、ローラ間距離（Ｌ）と該位相差板のフィルム幅（Ｗ）の比であるＬ／Ｗが、２．０〜５．０であることが好ましい。
【０１７９】
なお、テンタの前後における、フィルムにその搬送方向に沿って作用する張力の差を、８Ｎ／ｍｍ２  以下とすると、薄手のフィルムを得ることができるので好ましい。
【０１８０】
本実施形態では、渡り部とテンタとを設けてフィルムを乾燥させている。このように渡り部を設けて、テンタとは異なる温度でフィルムを加熱すると、フィルムを予熱する効果が得られるため、フィルムの温度が急激に上昇することがない。これによりフィルムの形状変化や原料ポリマーの劣化を抑制する効果が得られる。更に、延伸乾燥工程後に、フィルムを延伸乾燥工程での延伸量よりも少ない量だけ緩和させる緩和工程を行なうと、薄手のフィルムであっても形状変化等を抑制しながら製造することができるので好ましい。なお、乾燥手段を用いて予熱工程および延伸乾燥工程を行なう場合、その乾燥手段によるフィルムの加熱温度Ｔ１  を、（フィルムのガラス転移温度Ｔｇ  −６０）℃以上とし、かつ、緩和工程における温度Ｔ２  を、（Ｔ１  −１０）℃以下とすることが好ましい。このとき、延伸乾燥工程でのフィルムの延伸率を、この延伸乾燥工程に入る直前のフィルムの幅に対する比率で０％〜３０％とし、緩和工程でのフィルムの延伸率を−１０％〜１０％することが好ましい。
【０１８１】
また、汚染物質の発生によって平面性や塗布が悪化するのを防止するために、テンタの例えばクリップ等の把持手段が加熱部分を内蔵している方法もある。さらに好ましい態様としては、テンタのクリップがフィルムを解放してから、再びフィルムを担持するまでの間に、クリップとフィルムとの接触部分に発生する異物を除去する装置を設けること、噴射する気体または液体及びブラシを用いて異物を除去すること、クリップあるいはピンとフィルムとの接触時の残留溶媒量は１２重量％以上５０重量％以下であること、クリップあるいはピンとフィルムとの接触部の表面温度は６０°以上２００°以下であり、より好ましくは８０°以上１２０°以下であること等が挙げられる。
【０１８２】
また、より優れた平面性のフィルムを得るために、テンタ内での裂けによる品質低下を改良し、生産性を上げることを目的として、クリップにおいて、テンタの任意の搬送長さをＬｔ（ｍ）とし、Ｌｔと同じ長さのテンタのクリップがフィルムを保持している部分の搬送方向の長さの総和をＬｔｔ（ｍ）とし、ＬｔとＬｔｔとの比Ｌｔｔ／ＬｔをＬｒとするとき、Ｌｒは、１．０≦Ｌｒ≦１．９９を満たすことが好ましい。さらに好ましい態様としては、フィルムを保持する部分が、フィルムの幅方向から見て隙間なく配置することである。
【０１８３】
なお、延伸乾燥工程で使用する乾燥装置として、把持手段にピンを使用しているピンテンタでは、フィルムの破断、しわやたるみ、搬送不良を防止するために、内側のピン密度を大きく、外側のピン密度を小さくする方法がある。このピンテンタにおいては、フィルム自体の発泡やフィルムがピンに付着するのを防止するために、フィルムの両側端部を把持する保持ピンを吹出型冷却器によりフィルムの発泡温度未満に冷却すると共に、フィルムを喰い込ます直前のピンをダクト型冷却器でのドープのゲル化温度＋１５℃以下に冷却する方法もある。
【０１８４】
さらに、ピンテンタにおけるハズレを防止し、異物を良化するために、ピンテンタにおいて、差込構造体を冷却し、差込構造体と接触しているフィルムの表面温度がフィルムのゲル化温度を超えないようにする溶液製膜方法もある。
【０１８５】
また、多段式テンタにおいてしわやたるみを発生させないために、多段式テンタの乾燥器内に加熱室と冷却室とを設け、左右のクリップ−チェーンを別々に冷却する方法がある。なお、多段式テンタとは、テンタを２ヶ所以上設ける形態、またはテンタにより２回以上に分けてフィルムを延伸するものである。
【０１８６】
また、延伸したフィルムを延伸乾燥工程後、熱緩和工程においてフィルムの幅方向に温度勾配を設けて熱処理すると、フィルムのムラを防ぐことができるために好ましい。なお、ムラ発生を防ぐためには、フィルムの残留溶媒量を固形分基準で２重量％〜１０重量％にして延伸する方法もある。
【０１８７】
また、クリップ噛み込み幅の規定によるカールを抑制するために、テンタのクリップ噛み込み幅をＤとするとき、Ｄ≦｛３３／(ｌｏｇ延伸率×ｌｏｇ揮発分)｝の条件を満たすように延伸すると、カールを抑制し、延伸乾燥工程後のフィルム搬送を容易にすることができる。
【０１８８】
また、高速搬送と延伸とを両立させるために、テンタで搬送する際、前半においてピンを使用し、後半でクリップに切り替える方法もある。
【０１８９】
また、他の延伸する方法として、複数のローラに周速差をつけ、その間でローラ周速差を利用して縦方向に延伸する方法、フィルムの両端をクリップやピンで固定し、クリップやピンの間隔を進行方向に広げて縦方向に延伸する方法や、同様に横方向に広げて横方向に延伸する方法、あるいは縦横同時に広げて縦横両方向に延伸する方法、これらを組み合わせて用いる方法等も挙げられる。さらに、いわゆるテンタ方式の場合には、リニアドライブ方式でクリップ部分を駆動すると滑らかな延伸を行うことができ、破断等の危険性が減少できるので好ましい。
【０１９０】
さらに、フィルムの表面へ添加剤が染み出したり析出したりするブリードアウトが少なく、かつ層間の剥離現象もなく、しかも滑り性が良好なフィルムを得ることを目的として、樹脂と添加剤と有機溶媒とを含むドープＡと、添加剤を含まないか、もしくは添加剤の含有量がドープＡより少ない樹脂と添加剤と有機溶媒とを含むドープＢを調製し、ドープＡがコア層となるように、また、ドープＢが表面層となるようにして両ドープを支持体上に共流延する方法が挙げられる。この方法では、ドープを共流延して支持体上に流延膜を形成した後、剥離可能となるまで流延膜の有機溶媒を蒸発させてから、流延膜を支持体からフィルムとして剥離し、さらにフィルム中の残留溶媒量が３重量％〜５０重量％の範囲の時に、少なくとも１軸方向に１．１倍〜１．３倍に延伸させる。この方法では、より好ましい態様として、フィルムを支持体から剥離した後、乾燥温度が１４０℃〜２００℃の範囲で、少なくとも１軸方向に１．１倍〜３．０倍に延伸する。そして、特に好ましい態様としては、フィルム中の残留溶媒量が３重量％〜５０重量％の範囲で、少なくとも１軸方向に１．１〜３．０倍にフィルムを延伸することである。なお、ドープＡ中の添加剤量が、使用する樹脂に対して１重量％〜３０重量％であり、ドープＢ中の添加剤量が、使用する樹脂に対して０重量％〜５重量％であり、添加剤が酸化防止剤或いは可塑剤であることが好ましい。
【０１９１】
さらに、乾燥装置として給気ダクトを備えるテンタでフィルムを乾燥する際、フィルムの発泡を防止するとともに、離脱性を向上させ、かつ発塵を防止するために、給気ダクトからの乾燥風がフィルムの両側端部に当たらないように、給気ダクトの幅をフィルムの幅よりも短くしたり、フィルムの両側端部内側に遮風板を設けたりする方法等もある。
【０１９２】
さらに、テンタ内での乾燥において、残留溶媒の量に応じて好ましい乾燥条件として具体的には、フィルム中の残留溶媒量が４重量％になるまでの間に、吹き出し口からの吹き出す角度がフィルム平面に対して３０゜〜１５０゜の範囲にし、かつ乾燥ガスの吹き出し延長方向に位置するフィルム表面上での風速分布を風速の上限値を基準にした時、上限値と下限値との差を上限値の２０％以内にして、乾燥ガスを吹き出しフィルムを乾燥させること、フィルム中の残留溶媒量が１３０重量％〜７０重量％のときには、吹き出し型乾燥機から吹き出される乾燥ガスのフィルムの表面上での風速が０．５ｍ／秒〜２０ｍ／秒とすること、また、残留溶媒量が４重量％以上７０重量％未満の時には、乾燥ガスの風速が０．５ｍ／秒〜４０ｍ／秒で吹き出される乾燥ガス風により乾燥させ、ウェブの幅手方向の乾燥ガスの温度分布がガス温度の上限値を基準にした時、上限値と下限値との差を上限値の１０％以内とすること、フィルム中の残留溶媒量が４重量％〜２００重量％の時には、搬送されるフィルムの上下に位置する吹き出し型乾燥機の吹き出し口から吹き出す乾燥ガスの風量比ｑが０．２≦ｑ≦１とすることが挙げられる。さらに、好ましい態様としては、乾燥ガスに少なくとも１種の気体を使用し、その平均比熱が３１．０Ｊ／Ｋ・ｍｏｌ〜２５０Ｊ／Ｋ・ｍｏｌ以下であること、乾燥中の乾燥ガスに含まれる常温で液体の有機化合物の濃度が、５０％以下の飽和蒸気圧の乾燥ガスで乾燥することが挙げられる。
【０１９３】
また、テンタにフィルムを導入する際、フィルムのたるみに起因する平面性悪化と導入不安定性を良化させるために、テンタの入口前に、フィルムの幅方向のたるみ抑制装置を有する方法もある。さらに好ましい態様としては、たるみ抑制装置が幅方向に広がる角度が２゜〜６０゜の方向範囲で回転する回転ローラであること、フィルムの上部に吸気装置を有すること、フィルムの下から送風出来る送風機を有すること等が挙げられる。
【０１９４】
なお、品質の劣化と生産性を阻害するたるみを起こさせないようにすることを目的として、支持体より剥離したフィルムを水平に対して角度を持たせた状態でテンタに導入する方法も挙げられる。
【０１９５】
また、安定した物性のフィルムを作るために、剥離され残留溶媒量が５０重量％〜１２重量％の時点で、フィルムの幅方向に張力を与えつつ搬送する搬送装置において、フィルムの幅検知手段とフィルムの保持手段と、２つ以上の可変可能な屈曲点を有しフィルムの幅検知で検知の信号からフィルムの幅を演算し、屈曲点の位置を変更する方法も挙げられる。
【０１９６】
さらに、テンタでは、クリップ等の把持手段による把持を安定させて、フィルムの破断を長期間防止し、かつ品質の優れたフィルムを得るために、テンタの入口寄りの左右両側において、フィルムの左右両側端部の上方及び下方のうちの少なくとも下方にフィルム両側端部カール発生防止用ガイド板を配置し、ガイド板のフィルム対向面が、フィルムの搬送方向に配されたフィルム接触用樹脂部とフィルム接触用金属部とによって構成することがある。さらに好ましい態様としては、ガイド板のフィルム対向面のフィルム接触用樹脂部がフィルム搬送方向の上流側に、フィルム接触用金属部が同下流側に配置されること、ガイド板のフィルム接触用樹脂部及びフィルム接触用金属部の間の段差（傾斜を含む）が、５００μｍ以内であること、ガイド板のフィルム接触用樹脂部及びフィルム接触用金属部のフィルムに接する幅手方向の距離が、それぞれ２ｍｍ〜１５０ｍｍであり、より好ましくは５ｍｍ〜１２０ｍｍ）であることが挙げられる。
【０１９７】
また、ガイド板のフィルム接触用樹脂部が、金属製ガイド基板に表面樹脂加工もしくは樹脂塗装により設けられること、ガイド板のフィルム接触用樹脂部が樹脂単体からなっていること、フィルムの左右両側縁部において上方及び下方に配置されたガイド板のフィルム対向面同士の間の距離が、３ｍｍ〜３０ｍｍであること、フィルムの左右両側縁部において上下両ガイド板のフィルム対向面同士の間の距離が、フィルムの幅手方向にかつ内方に向かって幅１００ｍｍ当たり２ｍｍ以上の割合で拡大されていること、フィルムの左右両側縁部において上下両ガイド板がそれぞれ１０ｍｍ〜３００ｍｍの長さを有するものであり、かつ上下両ガイド板がフィルムの搬送方向に沿って前後にずれるように配置されていて、上下両ガイド板同士の間のずれの距離が、−２００ｍｍ〜＋２００ｍｍとなっていること、上部ガイド板のフィルム対向面が、樹脂または金属のみによって構成されていること、ガイド板のフィルム接触用樹脂部がテフロン（登録商標）製であり、フィルム接触用金属部がステンレス鋼製であること、ガイド板のフィルム対向面またはこれに設けられたフィルム接触用樹脂部及び／又はフィルム接触用金属部の表面粗さが３μｍ以下なっていること等が挙げられる。なお、フィルム側縁部カール発生防止用上下ガイド板の設置位置は、支持体の剥離側端部からテンタ入口までの間が好ましく、特にテンタ入口寄り部分に設置するのがより好ましい。
【０１９８】
さらに、テンタ内で乾燥中発生するフィルムの切断やムラを防止するために、剥離後、フィルムの残留溶媒量５０重量％〜１２重量％の時点で、幅延伸装置で延伸・乾燥し、また、フィルムの残留溶媒量が１０重量％以下の時点で、加圧装置によってフィルムの両面から０．２ｋＰａ〜１０ｋＰａの圧力を付与する方法がある。さらに好ましい態様としては、残留溶媒量が４重量％以上の時点で張力付与を終了することや圧力をフィルム両面から加える方法として、ニップローラを用いる場合には、ニップローラのペアは１組〜８組程度が好ましく、加圧する場合の温度は１００℃〜２００℃が好ましい。
【０１９９】
また、高温度、高湿度条件での保存時、縦、横の寸法変動を少なくする方法として、支持体上に固体電解質溶液を流延し、連続的に剥離して乾燥させるフィルムの製造方法において、乾燥収縮率が、０≦乾燥収縮率（％）≦０．１×剥離する時の残留溶媒量（重量％）を満たすように乾燥させる方法が挙げられる。さらに、好ましい態様としては、剥離後の固体電解質フィルムの残留溶媒量が４０重量％〜１００重量％の範囲内にあるとき、テンタ搬送でフィルムの両側端部を把持しながら少なくとも残留溶媒量を３０重量％以上減少させること、剥離後のフィルムのテンタ入口における残留溶媒量が４０重量％〜１００重量％であり、出口における残留溶媒量が４重量％〜２０重量％であること、テンタの内部を搬送する際のフィルムの搬送張力が、テンタの入口から出口に向けて増加するようにすること、テンタ搬送でフィルムを搬送する張力とフィルムを幅手方向の張力が略等しいこと等が挙げられる。
【０２００】
なお、流延により製膜するフィルムを延伸する方法としては、加熱条件下で延伸する方法と溶媒含有条件下で延伸する方法とが挙げられる。加熱条件下で延伸する場合には、樹脂のガラス転移点近傍以下の温度で延伸することが好ましく、一方、流延製膜されたフィルムを溶媒含浸条件下で延伸する場合には、一度乾燥したフィルムを再度溶媒に接触させて溶媒を含浸させて延伸することが可能である。
【０２０１】
本発明では、ドープを流延する際に、２種類以上のドープを同時積層共流延又は逐次積層共流延させる方法を用いてもよい。同時積層共流延を行う際には、フィードブロックを取り付けた流延ダイを用いても良いし、マルチマニホールド型流延ダイを用いても良い。共流延により多層からなるフィルムは、表面に露出する２層のうちいずれか一層が、フィルム全体の厚みの０．５％〜３０％であることが好ましい。さらに、同時積層共流延を行う場合には、ダイスリットから支持体にドープを流延する際に、高粘度ドープが低粘度ドープにより包み込まれて流延されるように各ドープの濃度を予め調整しておくことが好ましい。また、同時積層共流延を行なう場合には、ダイスリットから支持体にかけて形成されるビードのうち、外界と接する、つまり露出するドープが内部のドープよりも貧溶媒の比率が大きい処方とされることが好ましい。
【０２０２】
なお、固体電解質をフィルム化する上記方法に代えて、細孔が複数形成されている、いわゆる多孔質基材の細孔に固体電解質を保持させて、固体電解質が細孔に入ったフィルムを製造しても、上記実施形態とは異なる固体電解質フィルムを製造することができる。このような固体電解質フィルムの製造方法としては、固体電解質が含まれるゾル−ゲル反応液を多孔質基材上に塗布して細孔に固体電解質を入れる方法、多孔質基材を固体電解質が含まれるゾル−ゲル反応液に浸漬し、細孔内に固体電解質を満たす方法等がある。多孔質基材の好ましい例としては、多孔性ポリプロピレン、多孔性ポリテトラフルオロエチレン、多孔性架橋型耐熱性ポリエチレン、多孔性ポリイミドなどが挙げられる。また、固体電解質を繊維状に加工し、繊維中の空隙を他の高分子化合物等で満たし、その繊維を用いてフィルム状とすることにより固体電解質フィルムを形成することもできる。この場合には、空隙を満たすための他の高分子化合物の例としては、本明細書における添加剤として挙げた物質を挙げることができる。
【０２０３】
本発明の固体電解質フィルムは、燃料電池用、特に直接メタノール型燃料電池用のプロトン伝導膜として好適に利用することができる他に、燃料電池の２つの電極に挟まれる固体電解質フィルムとして用いることができる。さらに、各種電池（レドックスフロー電池、リチウム電池等）における電解質、表示素子、電気化学センサー、信号伝達媒体、コンデンサ、電気透析、電気分解用電解質膜、ゲルアクチュエータ、塩電解膜、プロトン交換樹脂としても本発明の固体電解質フィルムを用いることができる。
【０２０４】
（燃料電池）
以下に、代表してフィルム６２を固体電解質フィルムとして電極膜複合体（Ｍｅｍｂｒａｎｅ  ａｎｄ  Ｅｌｅｃｔｒｏｄｅ  Ａｓｓｅｍｂｌｙ，以下、ＭＥＡと称する）に使用する例と、この電極膜複合体を燃料電池に用いる例とを説明する。ただし、ここに示すＭＥＡ及び燃料電池の様態は本発明の一例であり、本発明はこれに限定されない。図６は、ＭＥＡの概略を示す断面図である。ＭＥＡ１３１は、フィルム６２と、このフィルム６２を挟んで対向するアノード電極１３２及びカソード電極１３３とを備える。
【０２０５】
アノード電極１３２は多孔質導電シート１３２ａとフィルム６２に接する触媒層１３２ｂとを有し、カソード電極１３３は多孔質導電シート１３３ａとフィルム６２に接する触媒層１３３ｂとを有する。多孔質導電シート１３２ａ，１３３ａとしては、カーボンペーパー等がある。触媒層１３２ｂ、１３３ｂは、白金粒子等の触媒金属を担持したカーボン粒子をプロトン伝導材料に分散させた分散物からなる。カーボン粒子としては、例えばケッチェンブラック、アセチレンブラック、カーボンナノチューブ等があり、プロトン伝導材料としては、例えばナフィオン（登録商標）等がある。
【０２０６】
ＭＥＡ１３１の作り方としては、各種方法を適用することができる。
（１）プロトン伝導材料塗布法：活性金属担持カーボン、プロトン伝導材料、溶媒を含む触媒ペースト（インク）をフィルム６２の両面に直接塗布し、多孔質導電シート１３２ａ，１３３ａを塗布層に熱圧着して５層構成のＭＥＡ１３１を作製する。
（２）多孔質導電シート塗布法：触媒層１３２ｂ，１３３ｂの材料を含んだ液、例えば触媒ペーストを、多孔質導電シート１３２ａ，１３３ａの表面に塗布し、触媒層１３２ｂ，１３３ｂを形成させた後、フィルム６２と圧着し、５層構成のＭＥＡ１３１を作製する。
（３）Ｄｅｃａｌ法：触媒ペーストをＰＴＦＥ上に塗布し、触媒層１３２ｂ，１３３ｂを形成させた後、フィルム６２に触媒層１３２ｂ，１３３ｂのみをうつし、３層構造を形成し、これに多孔質導電シート１３２ａ，１３３ａを圧着し、５層構成のＭＥＡ１３１を作製する。
（４）触媒後担持法：白金未担持カーボン材料をプロトン伝導材料とともに混合したインクをフィルム６２、多孔質導電シート１３２ａ，１３３ａあるいはＰＴＦＥ上に塗布・製膜した後、白金イオンを含む液にフィルム６２を含浸させ、白金粒子をフィルム中で還元析出させて触媒層１３２ｂ，１３３ｂを形成させる。触媒層１３２ｂ，１３３ｂを形成させた後は、上記（１）〜（３）の方法にてＭＥＡ１３１を作製する。
（５）その他：触媒層１２ｂ、１３ｂの材料を含んだ塗布液を予めつくり、この塗布液を支持体に塗布して乾燥する。触媒層１２ｂ、１３ｂが形成された支持体を、触媒層１２ｂ、１３ｂがフィルム６２に接するようにフィルム６２の両面にそれぞれ重ねて圧着する。そして、支持体を剥がしてから、触媒層１３２ｂ、１３３ｂが両面に形成されたフィルム６２を多孔質導電シート１３２ａ、１３３ａで挟み込む方法を適用することにより、触媒層１３２ｂ、１３３ｂをフィルム６２に密着させてＭＥＡ１３１を作製する。
【０２０７】
図７は、燃料電池の概略を示す断面図である。燃料電池１４１は、ＭＥＡ１３１と、ＭＥＡ１３１を挟持する一対のセパレータ１４２，１４３と、これらのセパレータ１４２，１４３に取り付けられたステンレスネットからなる集電体１４６と、パッキン１４７とを有する。アノード極側のセパレータ１４２にはアノード極側開口部１５１が設けられ、カソード極側のセパレータ１４３にはカソード極側開口１５２が設けられている。アノード極側開口部１５１からは、水素、アルコール類（メタノール等）等のガス燃料またはアルコール水溶液等の液体燃料が供給され、カソード極側開口部１５２からは、酸素ガス、空気等の酸化剤ガスが供給される。
【０２０８】
アノード電極１３２およびカソード電極１３３には、カーボン材料に白金などの活性金属粒子が担持された触媒が用いられる。通常用いられる活性金属の粒子サイズは、２〜１０ｎｍの範囲である。ただし、粒子サイズが小さいほど単位重量当りの表面積が大きくなるので活性が高まり有利であるが小さすぎると凝集させることなく分散させることが難しくなるために、２ｎｍ程度が小ささの限度といわれている。
【０２０９】
水素−酸素系燃料電池における活性分極はアノード極、つまり水素極に比べ、カソード極、つまり空気極の方が大きい。これは、カソード極の反応、つまり酸素の還元反応の速度がアノード極に比べて遅いためである。酸素極の活性向上を目的として、Ｐｔ−Ｃｒ、Ｐｔ−Ｎｉ、Ｐｔ−Ｃｏ、Ｐｔ−Ｃｕ、Ｐｔ−Ｆｅなどのさまざまな白金基二元金属を用いることができる。アノード燃料にメタノール水溶液を用いる直接メタノール燃料電池においては、メタノールの酸化過程で生じるＣＯによる触媒被毒を抑制するために、Ｐｔ−Ｒｕ、Ｐｔ−Ｆｅ、Ｐｔ−Ｎｉ、Ｐｔ−Ｃｏ、Ｐｔ−Ｍｏなどの白金基二元金属、Ｐｔ−Ｒｕ−Ｍｏ、Ｐｔ−Ｒｕ−Ｗ、Ｐｔ−Ｒｕ−Ｃｏ、Ｐｔ−Ｒｕ−Ｆｅ、Ｐｔ−Ｒｕ−Ｎｉ、Ｐｔ−Ｒｕ−Ｃｕ、Ｐｔ−Ｒｕ−Ｓｎ、Ｐｔ−Ｒｕ−Ａｕなどの白金基三元金属を用いることができる。活性金属を担持させるカーボン材料としては、アセチレンブラック、Ｖｕｌｃａｎ  ＸＣ−７２、ケチェンブラック、カーボンナノホーン（ＣＮＨ）、カーボンナノチューブ（ＣＮＴ）が好ましく用いられる。
【０２１０】
触媒層１３２ｂ，１３３ｂは、（１）燃料を活性金属に輸送すること、（２）燃料の酸化（アノード極）、還元（カソード極）反応の場を提供すること、（３）酸化還元により生じた電子を集電体１４６に伝達すること、（４）反応により生じたプロトンを固体電解質、つまりフィルム６２に輸送すること、という機能をもつ。（１）のために触媒層１３２ｂ，１３３ｂは、液体および気体燃料が奥まで透過できる多孔質性とされる。（２）についてはカーボン材料に担持される活性金属触媒が担い、（３）は同じくカーボン材料が担う。そして、（４）の機能を果たすために、触媒層１３２ｂ，１３３ｂにプロトン伝導材料を混在させる。触媒層のプロトン伝導材料としては、プロトン供与基を持った固体であれば制限はないが、フィルム６２に用いられるような酸残基を有する高分子化合物、例えばナフィオン（登録商標）に代表されるパーフルオロスルホン酸、側鎖リン酸基ポリ（メタ）アクリレート、スルホン化ポリエーテルエーテルケトン、スルホン化ポリベンズイミダゾールなどの耐熱性芳香族高分子のスルホン化物等が好ましく用いられる。フィルム６２の材料とされる固体電解質を触媒層１３２ｂ，１３３ｂに用いると、触媒層１３２ｂ，１３３ｂとフィルム６２とが同種の材料となるため、固体電解質と触媒層との電気化学的密着性が高まり、イオン伝導の点でより有利である。活性金属の使用量を０．０３〜１０ｍｇ／ｃｍ２  の範囲とすることが、電池出力と経済性との観点から適する。活性金属を担持するカーボン材料の量は、活性金属の重量に対して１〜１０倍であることが好ましい。プロトン伝導材料の量は、活性金属担持カーボンの重量に対して、０．１〜０．７倍が好ましい。
【０２１１】
触媒層１３２ｂ，１３３ｂは、電極基材、透過層、あるいは裏打ち材とも呼ばれ、集電機能および水がたまりガスの透過が悪化するのを防ぐ役割を担う。通常は、カーボンペーパーやカーボン布を使用し、撥水化のためにポリテトラフルオロエチレン（ＰＴＦＥ）処理を施したものを使用することもできる。
【０２１２】
ＭＥＡは電池に組み込み、燃料を充填した状態での交流インピーダンス法による面積抵抗値が３Ωｃｍ２  以下のものが好ましく、１Ωｃｍ２  以下のものがさらに好ましく、０．５Ωｃｍ２  以下のものが最も好ましい。面積抵抗値は実測の抵抗値とサンプルの面積の積から得られる。
【０２１３】
燃料電池の燃料として用いることのできるものを説明する。アノード燃料としては、水素、アルコール類（メタノール、イソプロパノール、エチレングリコールなど）、エーテル類（ジメチルエーテル、ジメトキシメタン、トリメトキシメタンなど）、ギ酸、水素化ホウ素錯体、アスコルビン酸などが挙げられる。カソード燃料としては、酸素（大気中の酸素も含む）、過酸化水素などが挙げられる。
【０２１４】
直接メタノール型燃料電池では、アノード燃料として、メタノール濃度が３重量％〜６４重量％のメタノール水溶液が使用される。アノード反応式（ＣＨ３  ＯＨ＋Ｈ２  Ｏ→ＣＯ２  ＋６Ｈ＋  ＋６ｅ−  ）により、１モルのメタノールに対し、１モルの水が必要であり、この時のメタノール濃度は６４重量％に相当する。メタノール濃度が高い程、同エネルギー容量での燃料タンクを含めた電池の重量および体積が小さくできる利点がある。しかしながら、メタノール濃度が高い程、メタノールが固体電解質を透過しカソード側で酸素と反応し電圧を低下させる、いわゆるクロスオーバー現象が顕著となり、出力が低下する傾向にある。そこで、用いる固体電解質のメタノール透過性により、最適濃度が決められる。直接メタノール型燃料電池のカソード反応式は、（３／２）Ｏ２  ＋６Ｈ＋  ＋６ｅ−  →Ｈ２  Ｏであり、燃料として酸素（通常は空気中の酸素）が用いられる。
【０２１５】
上記アノード燃料およびカソード燃料を、それぞれの触媒層１３２ｂ，１３３ｂに供給する方法としては、（１）ポンプ等の補助機器を用いて強制的に送りこむ方法（アクティブ型）と、（２）補助機器を用いない方法、例えば、燃料が液体である場合には毛管現象や自然落下により、気体である場合には大気に触媒層をさらして供給するパッシブ型との２通りの方法があり、また、（１）と（２）とを組み合わせることも可能である。（１）は、カソード側で生成する水を抜き出すことにより、燃料として高濃度のメタノールを使用することができ、空気供給による高出力化ができる等の利点がある反面、燃料供給系を備える事により小型化がし難い欠点がある。（２）は、小型化が可能な利点がある反面、燃料供給が律速となり易く高い出力が出にくい欠点がある。
【０２１６】
燃料電池の単セル電圧は一般的に１Ｖ以下であるので、負荷の必要電圧に合わせて、単セルを直列スタッキングして用いる。スタッキングの方法としては、単セルを平面上に並べる「平面スタッキング」および、単セルを、両側に燃料流路が形成されたセパレータを介して積み重ねる「バイポーラースタッキング」が用いられる。前者は、カソード極（空気極）が表面に出るため、空気を取り入れ易く、薄型にできることから小型燃料電池に適している。この他にも、ＭＥＭＳ技術を応用し、シリコンウェハー上に微細加工を施し、スタッキングする方法も提案されている。
【０２１７】
燃料電池は、自動車用、家庭用、携帯機器用など様々な利用が考えられているが、特に、直接メタノール型燃料電池は、小型、軽量化が可能であり充電が不要である利点を活かし、様々な携帯機器やポータブル機器用エネルギー源としての利用が期待されている。例えば、好ましく適用できる携帯機器としては、携帯電話、モバイルノートパソコン、電子スチルカメラ、ＰＤＡ、ビデオカメラ、携帯ゲーム機、モバイルサーバー、ウエラブルパソコン、モバイルディスプレイなどが挙げられる。好ましく適用できるポータブル機器としては、ポータブル発電機、野外照明機器、懐中電灯、電動（アシスト）自転車などが挙げられる。また、産業用や家庭用などのロボットあるいはその他の玩具の電源としても好ましく用いることができる。さらには、これらの機器に搭載された２次電池の充電用電源としても有用である。
【０２１８】
次に、本発明に係る実施例を説明する。以下の説明では、製造条件等の詳細を実施例１で説明し、実施例２〜８については、実施例１と異なる条件のみを説明する。また、実施例１、２、５〜８は本発明の実施様態の例である。そのうち、本発明の最も好ましい実施例は７、８である。なお、実施例３、４は実施例１、２に対する比較実験である。
【実施例１】
【０２１９】
原料Ａと溶媒とを下記の配合で混合して原料Ａを溶媒に溶解し、２０重量％の固体電解質ドープ２４を製造した。このドープ２４を以降の説明ではドープＡと称する。なお、原料Ａは、スルホン化度が３５％であるスルホ化ポリアクリロニトリルブタジエンスチレンである。
・原料Ａ；                                                          １００重量部
・溶媒；Ｎ，Ｎ−ジメチルホルムアミド                                ４００重量部
【０２２０】
なお、原料Ａは以下の合成方法で製造した。
（１）４−（４−（４−ペンチルシクロヘキシル）フェノキシメチル）スチレンの合成
下記の配合の物質を１００℃、７時間反応させた後、得られた反応液を室温まで冷却して、これに水を加え晶析させた。晶析液を濾過した後、得られたろ液を、水／アセトニトリル＝１／１とした水溶液で洗浄、風乾して、４−（４−（４−ペンチルシクロヘキシル）フェノキシメチル）スチレンを得た。
・４−（４−ペンチルシクロヘキシル）フェノール                        １４重量部
・４−クロロメチルスチレン                                              ９重量部
・炭酸カリウム                                                        １１重量部
・Ｎ，Ｎ−ジメチルホルムアミド                                        ６６重量部
【０２２１】
（２）グラフト共重合物の合成
下記配合の混合物を６０℃まで加熱した。
・ポリブタジエンラテックス                                          １００重量部
・ロジン酸カリウム                                                ０．８３重量部
・デキストローズ                                                  ０．５０重量部
・ピロリン酸ナトリウム                                            ０．１７重量部
・硫酸第１鉄                                                      ０．０８重量部
・水                                                                ２５０重量部
【０２２２】
その後上記混合物に対して、下記配合の混合物を６０分かけて滴下し、重合反応を実施した。
・アクリロニトリル                                                    ２１重量部
・４−（４−４−ペンチルシクロヘキシル）フェノキシメチル）スチレン    ６２重量部
・ｔ−ドデシルチオール                                              ０．５重量部
・クメンヒドロパーオキシド                                          ３．０重量部
【０２２３】
滴下終了後、これにクメンヒドロパーオキシド０．２重量部を加え、その後１時間冷却しラテックスを得た。得られたラテックスを、６０℃、１％の硫酸中に入れて、９０℃まで昇温し凝固させた。これを十分に水洗した後に乾燥し、グラフト共重合体を得た。
【０２２４】
（３）グラフト共重合物のスルホン化による原料Ａの合成
（２）で得られたグラフト共重合体１００重量部を、塩化メチレン１３００重量部に溶解し、得られた溶液を０℃以下に保ちながら、これに濃硫酸１３重量部をゆっくり加えた。そしてこれを６時間攪拌して沈殿を生じさせた。溶媒を除去した後に沈殿物を乾燥し、原料Ｂとしてのスルホ化ポリアクリロニトリルブタジエンスチレンを得た。滴定によるスルホン酸基の導入率は３５％であった。
【０２２５】
［固体電解質フィルムの製造］
ドープＡを走行する流延バンド８２へ流延ダイ８１から流延して流延膜２４ａとし、第１〜第３送風ダクト９１〜９３により８０〜１２０℃の乾燥風を吹き付け、原料Ａの固形分、つまり固体電解質に対して残留溶媒量が３０重量％になるまで流延膜２４ａを乾燥した。流延膜２４ａが自己支持性をもったところで、この流延膜２４ａを流延バンド８２からフィルム６２として引き剥がした後、フィルム６２をテンタ６４に送り込んだ。テンタ６４では、クリップ６４ａでフィルム６２の両側端部を把持し搬送する間に、給気ダクト６４ｂから乾燥風を送り出してフィルム６２を乾燥した。
【０２２６】
クリップ６４ａは、その内部に伝熱媒体の通路となる流路が形成されているものを用いた。そして、この流路に２０℃の伝熱媒体を供給してクリップ６４ａを冷却した。クリップ６４ａの搬送はチェーンで行い、そのスプロケットの速度変動は０．５％以下であった。また、テンタ６４の内部を３つに区画し、各区画の乾燥温度を上流側から１２０℃、１３０℃、１４０℃とした。乾燥風のガス組成は、−１０℃における飽和ガス濃度とした。テンタ６４の内部では、フィルム６２を搬送する間に、幅方向に延伸させた。このとき、延伸前のフィルム６２の幅を１００％としたとき、延伸後のフィルム６２の幅が１５０％となるように延伸した。
【０２２７】
テンタ６４内部での延伸率は、クリップ６４ａによる噛み込み開始位置から１０ｍｍ以上離れた位置の任意の２点における各延伸率の差異が１０％以下であり、かつ２０ｍｍ離れた任意の２点の延伸率の差が５％以下であった。また、テンタ６４の入口から出口までの長さに対するクリップ把持開始位置からクリップ離脱位置までの長さの割合は９０％とした。さらに、テンタ６４内部で蒸発した溶媒は−１０℃の温度で凝縮させ液化して回収した。凝縮回収用に設けたコンデンサ（図示しない）の出口温度は−８℃に設定した。なお、凝縮溶媒は、含まれる水分量が０．５重量％以下に調整されてドープ製造用として再使用された。
【０２２８】
フィルム６２はテンタ６４の出口でクリップ６４ａから離脱され、クリップ６４ａに把持された両側端部がテンタ６４の下流に備えられる耳切装置６７により切断除去された。このとき、耳切装置６７としては、ＮＴ型カッタを用いてフィルム６２の両側端部を両側から４０ｍｍカットした。カットした耳はカッタブロワ（図示しない）によりクラッシャ１０３に送り込んで平均８０ｍｍ２  程度のチップに粉砕した。このチップは、再度ドープ調製用原料として固体電解質フレークとともにドープ製造の際の原料とした。なお、テンタ６４内の空気を窒素ガスで置換して、テンタ６４内の乾燥雰囲気における酸素濃度は５ｖｏｌ％に保持した。
【０２２９】
両側端部が除去されたフィルム６２を、第１及び第２液浴槽６５，６６を用いて、６０℃に保温した水／メタノール＝１／１の水溶液６５ａ，６６ａ中に浸漬・搬送し、Ｎ，Ｎ−ジメチルホルムアミドを十分置換した。水溶液６６ａ中からフィルム６２を引き上げ、乾燥室６９に送り、複数のローラ６８で搬送しながら１４０〜１６０℃で乾燥し、残留溶媒量が３重量％未満の乾燥状態にある固体電解質フィルム６２を得た。
【０２３０】
得られたフィルム６２について、以下の各評価を実施した。評価結果については表１に示す。なお、表１における評価項目の番号は、以下の各評価項目に付した番号に対応する。
【０２３１】
〔１．厚み〕
アンリツ電気社製の電子マイクロメーターを用いて６００ｍｍ／分の速度にて連続的にフィルム６２の厚みを測定した。測定により得られたデータは、縮尺１／２０、チャート速度３０ｍｍ／分にてチャート紙上に記録された。そして定規によりデータ曲線に関して計測を実施したのちに、その計測値を基に厚みの平均値とこの平均値に対する厚みのばらつきとを求めた。表１においては、（ａ）は厚みの平均値（単位；μｍ）、（ｂ）は（ａ）に対する厚みのばらつき（単位；μｍ）を表す。
【０２３２】
〔２．弾性率測定〕
東洋ボールドウィン製万能引張試験機  ＳＴＭ  Ｔ５０ＢＰにより、温度２３℃、湿度７０％ＲＨ雰囲気中、引張速度１０％／ｍｉｎ．として０．５％伸びにおけるフィルム６２の搬送方向での応力（ＭＤ１とする）と幅方向での応力（ＴＤ１とする）を測定し、これらをフィルム６２の弾性率としてそれぞれ求めた。
【０２３３】
〔３．抗張力測定〕
フィルム６２を１５×２５０ｍｍに切断したものをサンプルとし、温度２３℃、湿度６５％ＲＨで２時間調湿してから、このサンプルをテンシロン引張試験機（オリエンテック(株)製；ＲＴＡ−１００）によりＩＳＯ１１８４−１９８３にしたがって、初期フィルムの長さを１００ｍｍ、引張速度を２００±５ｍｍ／ｍｉｎ．としたときの引張強度を、引張初期の応力と伸びとから算出し、これをフィルム６２の抗張力とした。なお、抗張力は、サンプルの搬送方向での値をＭＤ２とし、幅方向での値をＴＤ２として求めた。
【０２３４】
〔４．イオン導電率測定〕
得られた固体電解質フィルム６２について、長手方向に沿って１ｍおきに１０個の測定箇所を選んだ。その１０箇所を直径１３ｍｍの円形サンプルとして打ち抜いた。各サンプルを２枚のステンレス板で挟み、ソーラトロン社１４７０および１２５５Ｂを用いて交流インピーダンス法によりイオン伝導度を測定した。測定は８０℃、相対湿度９５％の条件下で実施した。イオン伝導度は、表１に示すように交流インピーダンスの値（単位；Ｓ／ｃｍ）として示される。
【０２３５】
〔５．燃料電池１４１の出力密度〕
フィルム６２を用いて燃料電池１４１を作製し、その燃料電池１４１の出力を測定した。燃料電池１４１の作製方法及び出力密度の測定方法は、下記の方法による。
【０２３６】
（１）触媒層１３２ｂ，１３３ｂとされる触媒シートＡの作製
白金担持カーボン２ｇと固体電解質１５ｇ（５％ＤＭＦ溶液）とを混合し、超音波分散器で３０分間分散させた。分散物の平均粒子径は約５００ｎｍであった。得られた分散物を、厚さ３５０μｍのカーボンペーパー上に塗布して乾燥した後、このカーボンペーパーを直径９ｍｍの円形に打ち抜き、触媒シートＡを作製した。なお、上記白金担持カーボンは、ＶｕｌｃａｎＸＣ７２に白金５０重量％が担持されたものであり、固体電解質は、フィルム６２を製造するためのものと同じものとした。
【０２３７】
（２）ＭＥＡ１３１の作製
固体電解質フィルム６２の両面に、塗膜がフィルム６２に接するように触媒シートＡを張り合わせ、８０℃、３ＭＰａ、２分間で熱圧着し、ＭＥＡ１３１を作製した。
【０２３８】
（３）燃料電池１４１の出力密度
（２）で得られたＭＥＡを図７に示す燃料電池にセットし、アノード極側の開口部１５１に１５重量％のメタノール水溶液を注入した。このとき、カソード極側の開口部１５２は大気と接するようにした。アノード電極１３２とカソード電極１３３とを、マルチチャンネルバッテリ評価システム(ソーラトロン社１４７０)で接続させて、出力密度（単位；Ｗ／ｃｍ２  ）を測定した。
【実施例２】
【０２３９】
原料Ｂと溶媒とを下記の配合で混合して原料Ｂを溶媒に溶解し、２０重量％の固体電解質ドープ２４を製造した。このドープ２４を以降の説明ではドープＢと称する。なお、原料Ｂは、スルホン化度が３５％であるスルホプロピル化ポリエーテルスルホンであり、特開２００２−１１０１７４号公報に記されている合成方法に基づいて合成した。
・原料Ｂ；                                                          １００重量部
・溶媒；Ｎ−メチルピロリドン                                        ４００重量部
【０２４０】
［固体電解質フィルムの製造］
ドープＢを用いてフィルム６２を製造した。ただし、送風ダクト９１〜９３からの風の温度を８０〜１４０℃とし、テンタ６４においては、テンタ６４内部を３つに区画し、その乾燥温度を上流側から１４０℃、１５０℃、１６０℃とした。また、両側端部を切除したフィルム６２を、第１及び第２液浴槽６５，６６を用いて、６０℃に保温した水／メタノール＝１／１の水溶液６５ａ，６６ａ中に浸漬・搬送し、Ｎ−メチルピロリドンを十分置換した。水溶液６６ａ中からフィルム６２を引き上げ、乾燥室６９に送り、複数のローラ６８で搬送しながら１６０〜１８０℃で乾燥し、残留溶媒量が３重量％未満の乾燥状態にある固体電解質フィルム６２を得た。なお、上記に示す以外は、実施例１と同じ条件を用いた。得られたフィルム６２についての評価結果は、表１に示す。
【実施例３】
【０２４１】
［固体電解質フィルムの製造］
実施例１において、テンタ６４内部により延伸する前のフィルム６２の幅を１００％としたとき、延伸後のフィルム６２の幅が１０３％となるように延伸させたこと以外は、実施例１と同じドープおよび条件を用いてフィルム６２を製造した。得られたフィルム６２についての評価結果は、表１に示す。
【実施例４】
【０２４２】
［固体電解質フィルムの製造］
実施例２において、テンタ６４内部により延伸する前のフィルム６２の幅を１００％としたとき、延伸後のフィルム６２の幅が１０３％となるように延伸させたこと以外は、実施例２と同じドープおよび条件を用いてフィルム６２を製造した。得られたフィルム６２についての評価結果は、表１に示す。
【実施例５】
【０２４３】
本実施例では、化３に示す化合物を固体電解質として用いた。ただし、化３の化合物を得るためのプロトン置換、つまり酸処理は、ドープ製造前ではなく、下記のようにフィルム製造工程にて実施した。化３の未プロトン置換物、つまり固体電解質の前駆体を原料Ｄとする。そして、この原料Ｄを溶媒に溶解して流延に供するドープとした。なお、このドープのつくり方は実施例１におけるドープ２４のつくり方と同じである。溶媒は、原料Ｄの良溶媒である溶媒成分１と、原料Ｄの貧溶媒である溶媒成分２との混合物である。また、実施例５では化３におけるＸはＮａ、ＹはＳＯ２  、Ｚは化４の（Ｉ）であり、ｎは０．３３、ｍは０．６７、数平均分子量Ｍｎは６１０００、量平均分子量Ｍｗは１５９０００である。
・原料Ｄ；                                                          １００重量部
・溶媒成分１；ジメチルスルホキシド                                  ２５６重量部
・溶媒成分２；メタノール                                            １７１重量部
【０２４４】
ドープを流延して流延バンド８２から剥がしたものは原料Ｄよりなるので前駆体フィルムと称する。実施例１と同様の条件を経て耳切装置６７で両側端部が除去された前駆体フィルムは、酸処理によりプロトン化された後、洗浄工程に供された。酸処理とは、前駆体フィルムを酸の水溶液に接触させる工程であり、この酸処理により、前駆体の構造は化３の一般式に示す構造、つまり固体電解質となる。接触は、液槽に酸の水溶液を連続供給してこの水溶液に固体電解質よりなるフィルムを浸積させる方法によって行った。酸処理の後の洗浄は、水により実施した。洗浄工程を終えたフィルム６２を乾燥室６９に送った。得られたフィルム６２についての評価結果については表１に示す。
【実施例６】
【０２４５】
化３に示す化合物であり、実施例７とは異なる化合物を固体電解質として用いた。ただし、化３の化合物を得るためのプロトン置換は、実施例５と同様に、ドープ製造前ではなくフィルム製造工程にて実施した。ドープ成分として用いた前駆体を原料Ｅとする。溶媒は、下記に示すように、溶媒成分１と溶媒成分２との混合物である。溶媒成分１は原料Ｅの良溶媒であり、溶媒成分２は原料Ｅの貧溶媒である。また、本実施例６では、化３におけるＸはＮａ、ＹはＳＯ２  、Ｚは化４の（Ｉ）及び（ＩＩ）、ｎは０．３３、ｍは０．６７、数平均分子量Ｍｎは６８０００、量平均分子量Ｍｗは２０００００である。なお、化４において（Ｉ）は０．７モル％、（ＩＩ）は０．３モル％である。その他の条件は実施例５と同じである。
・原料Ｅ；                                                          １００重量部
・溶媒成分１；ジメチルスルホキシド                                  ２００重量部
・溶媒成分２；メタノール                                            １３５重量部
【実施例７】
【０２４６】
実施例５とほぼ同様にしてフィルムを製造した。ただし、実施例７では、水から送り出した後に流延膜をＰＥＴフィルムから剥がすことで前駆体フィルムを得たこと、また、洗浄工程後に３０℃の水にフィルムを５分間浸漬した後、フィルムの水切りを行った。
【実施例８】
【０２４７】
固体電解質の前駆体の原料Ｄを、原料Ｅに代えたこと以外は、実施例７と同様にしてフィルムを製造した。
【０２４８】
実施例１〜８で行ったフィルムの各評価結果を纏めて表１に示す。
【０２４９】
【表１】
2007042584.tif 000009
【０２５０】
以上の実施例の結果より、本発明によると、溶媒を比較的多く含む状態のフィルムを乾燥させる際に、テンタを用いてクリップによりフィルムの両側端部を把持し、対面するクリックの距離を調整してフィルムの幅方向を所定の割合で延伸させるようにしたので、溶媒が蒸発してフィルムが収縮するのを抑制することができる。そのため、平面性に優れるフィルムを得ることが出来ると共に、幅方向の伸縮具合を調整すると、その配向度を制御することができるので、機械強度を向上させることができることが分かる。また、フィルムを所定の乾燥促進に作用する液に浸漬させた後に乾燥させるようにしたので、各液の蒸発に伴いフィルム中の有機溶媒を確実に蒸発させることができる。したがって、乾燥速度を向上させるとともに十分にフィルムを乾燥させて、平面性や平滑性およびイオン伝導性に優れた固体電解質フィルムを連続的に製造することができ、得られる固体電解質フィルムは、燃料電池の固体電解質層として好適に使用することができることが分かる。
【図面の簡単な説明】
【０２５１】
【図１】ドープ製造設備の概略図である。
【図２】本発明に係るフィルム製造設備であり、第１の形態の概略図である。
【図３】本発明に係るテンタの一例の概略図である。
【図４】本発明に係るフィルム製造設備であり、第２の形態の概略図である。
【図５】本発明に係るフィルム製造設備であり、第３の形態の概略図である
【図６】ＭＥＡの概略を示す断面図である。
【図７】燃料電池の概略を示す断面図である。
【符号の説明】
【０２５２】
１０    ドープ製造設備
２４    ドープ
３３、３３ａ、３３ｂ    フィルム製造設備
６２、１２４、４２０    フィルム（固体電解質フィルム）
６４    テンタ
６４ａ  クリップ
６９    乾燥室
１３１    電極膜複合体（ＭＥＡ）
１３２    アノード電極
１３３    カソード電極
１４１    燃料電池
１４６    集電体
【図１】
2007042584.tif 000012
【図２】
2007042584.tif 000013
【図３】
2007042584.tif 000014
【図４】
2007042584.tif 000015
【図５】
2007042584.tif 000016
【図６】
2007042584.tif 000017
【図７】
2007042584.tif 000018